(57)【要約】  本発明は、重合性化合物を含有する液晶（ＬＣ）媒体、その製造方法、光学的、電気光学的、および電子目的のための、特にＬＣディスプレイにおけるその使用、およびこの液晶媒体を有するＬＣディスプレイに関する。【特許請求の範囲】
【請求項１】
重合性成分Ａ）、該重合性成分Ａ）は、１種以上の重合性化合物を含有するものである、および
液晶成分Ｂ）、該液晶成分Ｂ）は、１種以上のメソゲン化合物または液晶化合物を含有するものである、
を含有する液晶（ＬＣ）媒体において、前記重合性成分Ａ）が、１種以上の第一の重合性化合物を含有し、該第一の重合性化合物が、８〜２４個の環原子を有する単環式炭化水素基と、それに結合した１個の重合性基とを有するものであることを特徴とする、前記液晶（ＬＣ）媒体。
【請求項２】
前記成分Ａ）がさらに、１種以上の第二の重合性化合物を含有し、該第二の重合性化合物は、１〜３０個のＣ原子を有する直鎖状または分枝鎖状の炭化水素基、または３〜７個の環原子を有する単環式炭化水素基、または４〜３０個の環原子を有する二環式もしくは多環式の炭化水素基と、それに結合した１個の重合性基とを有するものであることを特徴とする、請求項１記載のＬＣ媒体。
【請求項３】
前記成分Ａ）がさらに、１種以上の第三の重合性化合物を含有し、該第三の重合性化合物は、１〜３０個のＣ原子を有する直鎖状、分枝鎖状、または環状の炭化水素基と、それに結合した２個以上の重合性基とを有するものであることを特徴とする、請求項１または２記載のＬＣ媒体。
【請求項４】
前記成分Ａ）が、式Ｉ：
Ｐ−Ｓｐ−Ｇ1      Ｉ
［前記式中、
Ｐは、重合性基であり、
Ｓｐは、スペーサー基または単結合であり、
Ｇ1は、８〜２４個のＣ原子を有する単環式炭化水素基であり、該単環式炭化水素基は任意で、１個以上の基Ｌによって置換されており、
Ｌは、Ｆ、Ｃｌ、−ＣＮ、−ＮＯ2、−ＮＣＯ、−ＮＣＳ、−ＯＣＮ、−ＳＣＮ、−Ｃ（＝Ｏ）Ｎ（Ｒx）2、−Ｃ（＝Ｏ）Ｙ1、−Ｃ（＝Ｏ）Ｒx、−Ｎ（Ｒx）2、任意で置換されたシリル、５〜２０個の環原子を有する任意で置換されたアリールもしくはヘテロアリール、または１〜２５個のＣ原子を有する直鎖状もしくは分枝鎖状のアルキルであり、ここではさらに、１個以上の非隣接ＣＨ2基がそれぞれ、相互に独立して、−Ｃ（Ｒ0）＝Ｃ（Ｒ00）−、−Ｃ≡Ｃ−、−Ｎ（Ｒ0）−、−Ｏ−、−Ｓ−、−ＣＯ−、−ＣＯ−Ｏ−、−Ｏ−ＣＯ−、−Ｏ−ＣＯ−Ｏ−によって、Ｏおよび／またはＳ原子が直接相互に結合していないように、置き換えられていてよく、ここではさらに、１個以上のＨ原子が、Ｆ、Ｃｌ、−ＣＮによって置き換えられていてよく、
Ｒxは、Ｈ、Ｆ、Ｃｌ、ＣＮ、または１〜２５個のＣ原子を有する直鎖状、分枝鎖状もしくは環状のアルキルであり、ここで１個以上の非隣接ＣＨ2基は任意で、−Ｏ−、−Ｓ−、−ＣＯ−、−ＣＯ−Ｏ−、−Ｏ−ＣＯ−、−Ｏ−ＣＯ−Ｏ−によって、Ｏおよび／またはＳ原子が直接相互に結合していないように、置き換えられており、ここで１個以上のＨ原子はそれぞれ任意で、ＦまたはＣｌによって置き換えられており、
Ｒ0、Ｒ00は、Ｈであるか、または１〜２０個のＣ原子を有するアルキルであり、
Ｙ1は、ハロゲンである］
から選択される第一の重合性化合物を１種以上含有することを特徴とする、請求項１から３までのいずれか１項記載のＬＣ媒体。
【請求項５】
前記成分Ａ）が、以下の式：
【化１】
2019501233.tif 000229
［前記式中、ＰおよびＳｐは、請求項４に記載した意味を有する］
から選択される第一の重合性化合物を１種以上含有することを特徴とする、請求項１から４までのいずれか１項記載のＬＣ媒体。
【請求項６】
前記成分Ａ）が、以下の式：
【化２−１】
2019501233.tif 000230
【化２−２】
2019501233.tif 000231
【化２−３】
2019501233.tif 000232
から選択される第一の重合性化合物を１種以上含有することを特徴とする、請求項１から５までのいずれか１項記載のＬＣ媒体。
【請求項７】
前記成分Ａ）が、式ＩＩ：
Ｐ−Ｓｐ−Ｇ2      ＩＩ
［前記式中、ＰおよびＳｐは、請求項４に記載した意味を有し、Ｇ2は、１〜２０個のＣ原子を有する直鎖状または分枝鎖状のアルキル基であるか、または３〜７個のＣ原子を有する単環式のアルキル基であり、これは任意で、一フッ化、多フッ化、もしくは過フッ化されており、かつ任意で、請求項４で規定した１個以上の基Ｌによって置換されており、ここで１個以上のＣＨ2基は任意で、−Ｏ−、−ＣＯ−、−Ｏ−ＣＯ−または−ＣＯ−Ｏ−によって、Ｏ原子が直接相互に隣接しないように置き換えられている］
から選択される第二の重合性化合物を１種以上含有することを特徴とする、請求項１から６までのいずれか１項記載のＬＣ媒体。
【請求項８】
前記成分Ａ）が、以下の式：
【化３】
2019501233.tif 000233
［前記式中、各基は相互に独立して、それぞれの場合に、同一または異なって、以下の意味を有する：
Ｐ、Ｓｐは、請求項４に記載した意味を有し、
Ｗ11、Ｗ12は、Ｈ、Ｆ、または直鎖状もしくは分枝鎖状のＣ1〜Ｃ12アルキルであり、
Ｗ13、Ｗ14は、ＨまたはＦであり、
ｎ１は、２〜１５の整数であり、
ｎ２、ｎ３は、０であるか、または１〜３の整数である］
から選択される第二の重合性化合物を１種以上含有することを特徴とする、請求項１から７までのいずれか１項記載のＬＣ媒体。
【請求項９】
前記成分Ａ）が、以下の式：
【化４−１】
2019501233.tif 000234
【化４−２】
2019501233.tif 000235
【化４−３】
2019501233.tif 000236
【化４−４】
2019501233.tif 000237
から選択される第二の重合性化合物を１種以上含有することを特徴とする、請求項１から８までのいずれか１項記載のＬＣ媒体。
【請求項１０】
前記成分Ａ）が、第二の重合性化合物を１種以上含有し、該第二の重合性化合物は、４〜３０個の環原子を有する二環式または多環式の炭化水素基と、それに結合した重合性基とを有するものであることを特徴とする、請求項１から９までのいずれか１項記載のＬＣ媒体。
【請求項１１】
前記成分Ａ）が、式ＩＩＡ：
Ｐ−Ｓｐ−Ｇ2A      ＩＩＡ
［前記式中、ＰおよびＳｐは、請求項２に記載した意味を有し、Ｇ2Aは、４〜３０個の環原子を有する二環式または多環式の炭化水素基であり、該炭化水素基は任意で、請求項４で規定された１個以上の基Ｌによって置換されている］
から選択される第二の重合性化合物を１種以上含有することを特徴とする、請求項１から１０までのいずれか１項記載のＬＣ媒体。
【請求項１２】
前記成分Ａ）が、以下の式：
【化５】
2019501233.tif 000238
［前記式中、Ｒは、それぞれの場合に同一または異なって、Ｐ−Ｓｐ−を表すか、または請求項４でＲxについて記載した意味のいずれかを有し、かつ式ＩＩＡＡ〜ＩＩＡＣのそれぞれにおける基Ｒの少なくとも１つが、Ｐ−Ｓｐ−を表す］
から選択される第二の重合性化合物を１種以上含有することを特徴とする、請求項１から１１までのいずれか１項記載のＬＣ媒体。
【請求項１３】
前記成分Ａ）が、以下の式：
【化６】
2019501233.tif 000239
［前記式中、ＰおよびＳｐは、請求項４に記載した意味を有し、Ｗ11、Ｗ12およびＷ13は、相互に独立して、Ｈ、Ｆ、またはＣ1〜Ｃ12アルキルであり、シクロアルキル基は任意で、請求項４で規定した１個以上の基Ｌによって置換されている］
から選択される第二の重合性化合物を１種以上含有することを特徴とする、請求項１から１２までのいずれか１項記載のＬＣ媒体。
【請求項１４】
前記成分Ａ）が、以下の式：
【化７】
2019501233.tif 000240
［前記式中、ｎは、０であるか、または１〜８の整数であり、Ｗは、Ｈ、ＣＨ3またはＣ2Ｈ5であり、Ｗ11、Ｗ12およびＷ13は、Ｈ、ＦまたはＣ1〜Ｃ12アルキルである］
から選択される第二の重合性化合物を１種以上含有することを特徴とする、請求項１から１３までのいずれか１項記載のＬＣ媒体。
【請求項１５】
前記成分Ａ）が、以下の式：
【化８−１】
2019501233.tif 000241
【化８−２】
2019501233.tif 000242
【化８−３】
2019501233.tif 000243
から選択される第二の重合性化合物を１種以上含有することを特徴とする、請求項１から１４までのいずれか１項記載のＬＣ媒体。
【請求項１６】
前記成分Ａ）が、式ＩＩＩ：
Ｐ1−Ｓｐ1−Ｇ3−Ｓｐ2−Ｐ2      ＩＩＩ
［前記式中、
Ｐ1およびＰ2は、相互に独立して、それぞれの場合に同一または異なって、重合性基を表し、
Ｓｐ1、Ｓｐ2は、相互に独立して、同一または異なって、スペーサー基または単結合を表し、
Ｇ3は、１〜２０個のＣ原子を有する直鎖状、分枝鎖状、または環状のアルキル基であり、該アルキル基は任意で、一フッ化、多フッ化、または過フッ化されており、かつ任意で、請求項４で規定された１個以上の基Ｌによって置換されており、ここで１個以上のＣＨ2基は任意で、−Ｏ−、−ＣＯ−、−Ｏ−ＣＯ−または−ＣＯ−Ｏ−によって、Ｏ原子が直接相互に隣接しないように置き換えられている］
から選択される第三の重合性化合物を１種以上含有することを特徴とする、請求項１から１５までのいずれか１項記載のＬＣ媒体。
【請求項１７】
前記成分Ａ）が、以下の式：
【化９】
2019501233.tif 000244
［前記式中、
Ｐ1、Ｐ2、Ｓｐ1、Ｓｐ2は、請求項１６で規定した通りであり、
Ｗ11は、それぞれの場合に同一または異なって、Ｈ、ＦまたはＣ1〜Ｃ12アルキルであり、
ｎ１は、２〜１５の整数であり、
ｎ２、ｎ３は、相互に独立して、０であるか、または１〜３の整数であり、
ｎ４は、０であるか、または１〜１５の整数であり、
ｎ５は、３または４であり、
式ＩＩＩ２中のシクロヘキシレン環は任意で、１個以上の同一または異なる基Ｗ11によって置換されている］
から選択される第三の重合性化合物を１種以上含有することを特徴とする、請求項１から１６までのいずれか１項記載のＬＣ媒体。
【請求項１８】
前記成分Ａ）が、以下の式：
【化１０】
2019501233.tif 000245
［前記式中、Ｗは、Ｈ、ＣＨ3またはＣ2Ｈ5であり、Ｗ11、ｎ１、ｎ２、およびｎ４は、請求項１７に規定した通りであり、式ＩＩＩ２ａ〜ｃにおけるシクロヘキシレン環は任意で、１個以上の同一または異なる基Ｗ11によって置換されている］
から選択される第三の重合性化合物を１種以上含有することを特徴とする、請求項１から１７までのいずれか１項記載のＬＣ媒体。
【請求項１９】
前記成分Ａ）が、以下の式：
【化１１−１】
2019501233.tif 000246
【化１１−２】
2019501233.tif 000247
【化１１−３】
2019501233.tif 000248
【化１１−４】
2019501233.tif 000249
【化１１−５】
2019501233.tif 000250
【化１１−６】
2019501233.tif 000251
【化１１−７】
2019501233.tif 000252
【化１１−８】
2019501233.tif 000253
から選択される第三の重合性化合物を１種以上含有することを特徴とする、請求項１から１８までのいずれか１項記載のＬＣ媒体。
【請求項２０】
前記成分Ａ）が、第四の重合性化合物を１種以上含有し、該第四の重合性化合物は、１種以上の芳香族環もしくはヘテロ芳香族環、または縮合された芳香族環もしくはヘテロ芳香族環と、これに結合した相互に異なる２個の重合性基とを含む環系を有するものであることを特徴とする、請求項１から１９までのいずれか１項記載のＬＣ媒体。
【請求項２１】
前記成分Ａ）が、以下の式：
Ｐ1−Ｓｐ1−Ｂ1−（Ｚb−Ｂ2）m−Ｓｐ2−Ｐ2      ＩＶ
［前記式中、
Ｐ1、Ｐ2、Ｓｐ1、Ｓｐ2は、請求項１６で規定した通りであり、
Ｂ1およびＢ2は、相互に独立して、それぞれの場合に同一または異なって、４〜２５個の環原子を有する芳香族、ヘテロ芳香族、脂環式または複素環式基であり、該基はまた、縮合環を含んでもよく、該縮合環は、非置換であるか、または請求項４で規定したＬによって一置換または多置換されており、ここでＢ1およびＢ2の少なくとも１つは、芳香族基またはヘテロ芳香族基を表し、
Ｚbは、それぞれの場合に同一または異なって、−Ｏ−、−Ｓ−、−ＣＯ−、−ＣＯ−Ｏ−、−ＯＣＯ−、−Ｏ−ＣＯ−Ｏ−、−ＯＣＨ2−、−ＣＨ2Ｏ−、−ＳＣＨ2−、−ＣＨ2Ｓ−、−ＣＦ2Ｏ−、−ＯＣＦ2−、−ＣＦ2Ｓ−、−ＳＣＦ2−、−（ＣＨ2）n1−、−ＣＦ2ＣＨ2−、−ＣＨ2ＣＦ2−、−（ＣＦ2）n11−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、ＣＲ0Ｒ00、または単結合であり、
Ｒ0およびＲ00はそれぞれ、相互に独立して、Ｈを表すか、または１〜１２個のＣ原子を有するアルキルを表し、
ｍは、０、１、２、３または４を表し、
ｎ１１は、１、２、３または４を表す］
から選択される第四の重合性化合物を１種以上含有することを特徴とする、請求項１から２０までのいずれか１項記載のＬＣ媒体。
【請求項２２】
前記成分Ａ）が、以下の式：
【化１２−１】
2019501233.tif 000254
【化１２−２】
2019501233.tif 000255
［前記式中、
Ｐ1、Ｐ2、Ｓｐ1、Ｓｐ2、およびＬは、請求項１６で規定した通りであり、
Ｚ1は、−Ｏ−、−ＣＯ−、−Ｃ（ＲyＲz）−、または−ＣＦ2ＣＦ2−であり、
Ｚ2、Ｚ3は、相互に独立して、−ＣＯ−Ｏ−、−Ｏ−ＣＯ−、−ＣＨ2Ｏ−、−ＯＣＨ2−、−ＣＦ2Ｏ−、−ＯＣＦ2−、または−（ＣＨ2）n11−であり、ここでｎ１１は、２、３、または４であり、
ｒは、０、１、２、３、または４であり、
ｓは、０、１、２、または３であり、
ｔは、０、１、または２である］
から選択される第四の重合性化合物を１種以上含有することを特徴とする、請求項１から２１までのいずれか１項記載のＬＣ媒体。
【請求項２３】
ＬＣ媒体における第一、第二、第三、および第四の重合性化合物の合計濃度が、１〜３０質量％であることを特徴とする、請求項１から２２までのいずれか１項記載のＬＣ媒体。
【請求項２４】
ＬＣ媒体における第一の重合性化合物の、第二の重合性化合物に対する比が、１０：１から１：１０であることを特徴とする、請求項１から２３までのいずれか１項記載のＬＣ媒体。
【請求項２５】
前記成分Ｂ）が、式ＡおよびＢ：
【化１３】
2019501233.tif 000256
［前記式中、各基は相互に独立して、それぞれの場合に同一または異なって、以下の意味を有する：
【化１４】
2019501233.tif 000257
はそれぞれ、相互に独立して、それぞれの場合に、同一または異なって、
【化１５】
2019501233.tif 000258
であり、
Ｒ21、Ｒ31はそれぞれ、相互に独立して、１〜９個のＣ原子を有するアルキル、アルコキシ、オキサアルキル、またはアルコキシアルキルであるか、または２〜９個のＣ原子を有するアルケニルもしくはアルケニルオキシであり、これらはすべて、任意でフッ化されており、
Ｘ0は、Ｆ、Ｃｌ、１〜６個のＣ原子を有するハロゲン化アルキルもしくはアルコキシであるか、または２〜６個のＣ原子を有するハロゲン化アルケニルもしくはアルケニルオキシであり、
Ｚ31は、−ＣＨ2ＣＨ2−、−ＣＦ2ＣＦ2−、−ＣＯＯ−、トランス−ＣＨ＝ＣＨ−、トランス−ＣＦ＝ＣＦ−、−ＣＨ2Ｏ−、または単結合であり、
Ｌ21、Ｌ22、Ｌ31、Ｌ32はそれぞれ、相互に独立して、ＨまたはＦであり、
ｇは、０、１、２、または３である］
から選択される化合物を１種以上含有することを特徴とする、請求項１から２４までのいずれか１項記載のＬＣ媒体。
【請求項２６】
前記成分Ｂ）が、式Ａおよび／またはＢの化合物に加えて、アルケニル基を有する式Ｅ：
【化１６】
2019501233.tif 000259
［前記式中、各基は、それぞれの場合に同一または異なって、それぞれ相互に独立して、以下の意味を有する：
【化１７】
2019501233.tif 000260
ＲA1は、２〜９個のＣ原子を有するアルケニルであるか、環Ｘ、Ｙ、およびＺのうち少なくとも１つがシクロヘキセニルを表す場合にはまた、ＲA2の意味のいずれかであり、
ＲA2は、１〜１２個のＣ原子を有するアルキルであり、ここでさらに、１個または２個の非隣接ＣＨ2基は、−Ｏ−、−ＣＨ＝ＣＨ−、−ＣＯ−、−ＯＣＯ−、または−ＣＯＯ−によって、Ｏ原子が直接相互に結合していないように置き換えられていてよく、
ｘは、１または２である］
の化合物を１種以上含有することを特徴とする、請求項２５記載のＬＣ媒体。
【請求項２７】
前記成分Ｂ）が、式ＣＹおよびＰＹ：
【化１８】
2019501233.tif 000261
［前記式中、
ａは、１または２を表し、
ｂは、０または１を表し、
【化１９】
2019501233.tif 000262
Ｒ1およびＲ2は、それぞれ相互に独立して、１〜１２個のＣ原子を有するアルキルを表し、ここでさらに、１個または２個の非隣接ＣＨ2基は、−Ｏ−、−ＣＨ＝ＣＨ−、−ＣＯ−、−ＯＣＯ−、または−ＣＯＯ−によって、Ｏ原子が直接相互に結合していないように置き換えられていてよく、
ＺxおよびＺyは、それぞれ相互に独立して、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−、または単結合を表し、
Ｌ1〜4は、それぞれ相互に独立して、Ｆ、Ｃｌ、ＯＣＦ3、ＣＦ3、ＣＨ3、ＣＨ2Ｆ、ＣＨＦ2を表す］
から選択される化合物を１種以上含有することを特徴とする、請求項１から２４までのいずれか１項記載のＬＣ媒体。
【請求項２８】
前記成分Ｂ）が、式ＡＮおよびＡＹ：
【化２０】
2019501233.tif 000263
［前記式中、各基は、それぞれの場合に同一または異なって、それぞれ相互に独立して、以下の意味を有する：
【化２１】
2019501233.tif 000264
ＲA1は、２〜９個のＣ原子を有するアルケニルであるか、環Ｘ、Ｙ、およびＺのうち少なくとも１つがシクロヘキセニルを表す場合にはまた、ＲA2の意味のいずれかであり、
ＲA2は、１〜１２個のＣ原子を有するアルキルであり、ここでさらに、１個または２個の非隣接ＣＨ2基は、−Ｏ−、−ＣＨ＝ＣＨ−、−ＣＯ−、−ＯＣＯ−、または−ＣＯＯ−によって、Ｏ原子が直接相互に結合していないように置き換えられていてよく、
Ｚxは、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−、または単結合であり、
Ｌ1,2は、Ｈ、Ｆ、Ｃｌ、ＯＣＦ3、ＣＦ3、ＣＨ3、ＣＨ2Ｆ、またはＣＨＦ2Ｈであり、
ｘは、１または２であり、
ｚは、０または１である］
から選択されるアルケニル化合物を１種以上含有することを特徴とする、請求項２７記載のＬＣ媒体。
【請求項２９】
前記重合性化合物が重合されていることを特徴とする、請求項１から２８までのいずれか１項記載のＬＣ媒体。
【請求項３０】
請求項１から２９までのいずれか１項記載のＬＣ媒体を有する、ＬＣディスプレイ。
【請求項３１】
フレキシブルディスプレイまたは湾曲したディスプレイである、請求項３０記載のＬＣディスプレイ。
【請求項３２】
ＴＮ式、ＯＣＢ式、ＩＰＳ式、ＦＦＳ式、ポジ型ＶＡ式、ＶＡ式、またはＵＢ−ＦＦＳ式のディスプレイである、請求項３０または３１記載のＬＣディスプレイ。
【請求項３３】
請求項１から２８までのいずれか１項で規定されたＬＣ媒体をディスプレイ内に入れる工程、およびディスプレイの既定領域で重合性化合物を重合させる工程を含む、請求項３０から３２までのいずれか１項記載のＬＣディスプレイの製造方法。
【請求項３４】
前記重合性化合物を、紫外線照射への曝露によって光重合させる、請求項３３記載の方法。
【請求項３５】
前記重合性化合物を、フォトマスクを通じた紫外線照射への曝露によって光重合させる、請求項３４記載の方法。
【請求項３６】
請求項１、および請求項２５から２８までのいずれか１項で規定された液晶成分Ｂ）を、１種以上の重合性化合物と、または請求項１から２４までのいずれか１項で規定された成分Ａ）と、および任意でさらなるＬＣ化合物および／または添加剤と混合する工程を含む、請求項１から２８までのいずれか１項に記載のＬＣ媒体の製造方法。
【発明の詳細な説明】
【技術分野】
【０００１】
本発明は、重合性化合物を含有する液晶（ＬＣ）媒体、その製造方法、光学的、電気光学的、および電子目的のための、特にフレキシブルＬＣディスプレイにおけるその使用、およびこの液晶媒体を有するＬＣディスプレイに関する。
【０００２】
背景技術
液晶（ＬＣ）混合物は近年、可撓性基板に基づくＬＣディスプレイを実現するために開発されてきている。これらのＬＣ混合物は、ディスプレイにおけるポリマー壁の形成を可能にする反応性ポリマー前駆体を含有し、このポリマー壁は、ＬＣ層のギャップ距離を保つために役立つものである。よってこの技術は、ＬＣ材料を用いることによって自由な形態および頑丈なディスプレイの製造を可能にする。
【０００３】
自由な形態のＬＣディスプレイは、硬質で平らなパネルディスプレイ以外に恒常的な形状、例えば湾曲した形状を有するか、またはさらには可撓性であり得る。この最初の種類の最も単純な形態が、湾曲したＴＶであり、このようなＴＶは最近発達しており、視聴者に優れた視覚的経験をもたらしている。
【０００４】
これによって、一次元的のみならず、二次元的に成形されたディスプレイをもたらすことが可能になり、これは例えば、車のダッシュボードとして、または広告用スクリーンとして、使用できる。
【０００５】
フレキシブルディスプレイ、その他の種類の自由な形態のディスプレイもまた発達しており、可撓性の利点を利用して、例えば携帯電話またはスマートウォッチで使用するために提案されている。さらなる潜在的な適用は、折りたたみ式または回転式の携帯電話、またプレゼンテーション用または家庭娯楽用の特大スクリーンであり、これらはそのサイズが原因で、輸送または保管のためには巻取り可能、または折りたためなければならない。
このようなデバイスは、慣用の非可撓性ＬＣディスプレイで使用される硬質のガラス基板ではなく、プラスチック基板に基づいているのが有利である。
【０００６】
別のディスプレイコンセプトである「割れない（unbreakable）」ディスプレイもまた、プラスチック基板に基づき、これは特に頑丈で耐久性があり、かつ機械的な衝撃に対する耐性を特徴とするディスプレイデザインを言う。解決すべき１つの問題は、携帯型デバイスについて偶発的に落としてしまう危険性、さもなくば通常使用している間に損傷を受ける危険性が高まっているということである。これらのデバイスの価値が高いという観点において、この問題に対する解決策が、強く望まれている。
【０００７】
よって、自由な形態、または割れないＬＣディスプレイについて、高い需要がある。
【０００８】
可撓性基板を有するＬＣディスプレイの主な技術的困難性の１つは、ＬＣ層の厚さが、適切なデバイス稼動にとって必要不可欠なことである。規定されたＬＣ層の厚さと、ＬＣ材料特性との適切な組み合わせによって、ピクセルが、ブラック状態と光放射状態との間で切り替えられることが保証される。その厚さを変える場合、基板間のギャップ距離による不所望の干渉により、視覚的な光学欠陥が生じ得る。よってＬＣ層の厚さが、曲げによって、または可撓性プラスチック基板の硬質性欠如によって、影響を受けないことが保証されるべきである。
【０００９】
硬質ガラス基板を有する慣用のＬＣディスプレイでは通常、一定の層厚を規定し、かつそれを保つため、ＬＣ層にスペーサー粒子が添加される。自由な形態のディスプレイのためにあり得る解決法は、圧縮に耐えられ、かつ２つの基板を一緒に結合することのできる支持構造、例えばポリマー壁を組み込むことによってこのコンセプトを採用することである。適切な製造方法は、ポリマー壁構造を事前に作成すること、基板上にＬＣ混合物を塗布すること、および引き続き、上部基板によってパネルを閉鎖することである。このアプローチによってあり得る問題は例えば、ＬＣ混合物の塗布が、支持構造によって妨害されること、および上部基板への結合が不充分であり得ることである。
【００１０】
別の解決法は、ディスプレイを組み立てた後、フォトリソグラフィー法によって、ポリマー壁構造を作製することである。これは、ポリマー壁形成法を示す図１に、概略的に示されている。図１（ａ）は、ＬＣホスト分子（棒状部）、重合性モノマー（点状部）、および光開始剤（図示せず）から成るＬＣ混合物を示す。図１（ｂ）に示されているように、ＬＣ混合物はディスプレイ内に満たされているか、またはＬＣ混合物は、第一の基板上に、および上部に適用された第二の基板上に塗布されており、ＵＶ照射（矢印で示されている）が、フォトマスクを通じて適用される。重合により引き起こされる相分離が起こり、その結果、図１（ｃ）に示されたマスクパターンに従って照射された領域にポリマー壁が形成され、その一方でピクセル領域にあるＬＣホスト分子（棒状部）のＬＣ相は、復元される。
【００１１】
ＬＣディスプレイ用途のためのこの方法によるポリマー壁形成の原理は公知技術であり、文献に記載されてきており、様々なディスプレイモードで使用するために提案されてきた。
【００１２】
例えば、米国特許第６１３０７３８号明細書（US6130738）、および欧州特許出願第２８１８５３４号明細書（EP2818534 A1）は、ＬＣホスト混合物中に含有されている１種または２種の重合性モノマーから形成されたポリマー壁を有するＬＣディスプレイを開示している。
【００１３】
しかしながら、現在使用されている、ポリマー壁形成部を有するフレキシブルＬＣディスプレイで使用するためのＬＣ混合物およびモノマーには、まだ幾つかの欠点があり、さらなる改善の余地がある。
【００１４】
例えば、従来技術で使用される重合性化合物およびＬＣ媒体はしばしば、ポリマー壁と、ＬＣホスト混合物のＬＣ分子との間で、不充分な相分離を示す。これは一方で、ＬＣ分子がポリマー壁内に不所望にも取り込まれてしまうことにつながり、他方、ＬＣホスト混合物中に溶解または分散されたポリマー分子の量が上昇することにつながり、これらはともに、ディスプレイ性能に対して否定的な作用をもたらし得る。
【００１５】
よって、ポリマー壁内に捕捉されたＬＣ分子は、透明性の減少、およびディスプレイコントラストの減少、異なる切り替え速度を有する領域の形成に起因する電気光学的な応答性の劣化、および基板に対するポリマー壁の接着性減少につながることがある。その一方で、ＬＣホスト混合物中における不所望な量のポリマー分子は、ＬＣ混合物特性に対して否定的に作用し得る。
【００１６】
さらに、ポリマー壁の厚さはしばしば一定では無く、変化することが観察されており、このことは、ピクセルサイズの非均一性につながり得る。加えてポリマー壁は、機械的な圧力に対して未だ充分な安定性を示しておらず、また充分な弾性も示していない。また、ポリマー壁はしばしば厚過ぎ、これによって透明性およびディスプレイのコントラストが低下する。
【００１７】
よって、フレキシブルＬＣディスプレイにおいて使用するための改善されたＬＣ混合物およびモノマーであって、さらに、前述のように従来技術で使用される材料の欠点を克服可能なものを利用可能にすることが望ましい。
【００１８】
本発明は、ポリマー壁を有するフレキシブルＬＣディスプレイにおいて使用するための、新規の適切な材料、特に重合性モノマーを含有するＬＣホスト混合物であって、上述の不利な点を有さないか、または低減された程度でしか有さないものを提供するという課題に基づく。
【００１９】
特に、本発明は、重合性モノマーを含有するＬＣ媒体であって、ポリマー壁の形成を時間内に、かつコスト面で効率的に可能にするとともに、大量製造に適したものを提供するという課題に基づく。形成されたポリマー壁は、欠陥無し、または欠陥もしくはポリマー壁内に取り込まれるＬＣ分子について減少された量で、かつＬＣホスト混合物中に溶解されたポリマー分子無しで、またはＬＣホスト混合物中に溶解されたポリマー分子について低減された量で、ＬＣホスト混合物から明確な相分離を示すべきである。またポリマー壁は、一定の厚さ、高い弾性、機械的圧力に対する高い安定性、および基板に対する良好な接着性を示すべきである。
【００２０】
本発明の別の課題は、フレキシブルディスプレイのための改善されたＬＣホスト混合物であって、高い比抵抗値、高いＶＨＲ値、高い信頼性、低いしきい値電圧、短い応答時間、高い複屈折を示し、良好な紫外線吸収性を、特に比較的長い波長で示し、その中に含まれるモノマーの迅速かつ完全な重合を可能にし、かつディスプレイにおいて画像スタッキングの出現を減少または防止するものを提供することである。
【００２１】
本発明の別の課題は、ポリマー壁を有するＬＣディスプレイであって、アドレスされた状態において高い透明性、良好なコントラスト、高い切り替え速度、および広い稼動温度範囲を示すものを提供することである。
【００２２】
本発明の別の課題は、自由な形態および割れないプラスチック基板に基づくＬＣディスプレイのためのＬＣＤ技術を可能にする、改善された技術的解決策を提供することである。
【００２３】
上記課題は本発明に従って、以下に記載され特許請求される材料および方法により達成された。
【００２４】
よって、前述の課題の少なくとも幾つかが、以下に開示され特許請求されるＬＣホスト混合物および１種以上の重合性モノマーを含有するＬＣ媒体であって、ＬＣ媒体について重合性基およびシクロアルキル基を有する重合性化合物を含有するものを使用することによって達成されると判明したことは意想外であった。このようなＬＣ媒体を用いることによって、より一定の厚さを有し、かつポリマー壁とＬＣホスト混合物との間でより良好な相分離を有するポリマー壁を達成することが可能であると観察された。
【００２５】
また意想外なことに、ＬＣ媒体中に含まれる重合性化合物は、ＬＣディスプレイの基板間で一定のセルギャップを保つためのスペーサーを形成するためにも使用可能なことが、判明した。これは、従来技術で通常使用されるスペーサー材料を支持することができる、またはさらにこれを置き換えることができる。
【００２６】
発明の概要
本発明は、重合性成分Ａ）および液晶成分Ｂ）（以下では、「ＬＣホスト混合物」とも呼ぶ）を含有する液晶（ＬＣ）媒体に関し、重合性成分Ａ）は、１種以上の重合性化合物を含有し、好ましくはこれから成り、液晶成分Ｂ）は、１種以上のメソゲン化合物または液晶化合物を含有し、好ましくはこれから成り、ここで重合性成分Ａ）は、
・１種以上の第一の重合性化合物、この第一の重合性化合物は、８〜２４個の環原子と、それに結合した（ちょうど）１個の重合性基とを有する単環式炭化水素基を有するものであり、
・任意で、１種以上の第二の重合性化合物、この第二の重合性化合物は、１〜３０個のＣ原子を有する直鎖状または分枝鎖状の炭化水素基、または３〜７個の環原子を有する単環式炭化水素基、または４〜３０個の環原子を有する二環式もしくは多環式の炭化水素基と、それに結合した（ちょうど）１個の重合性基を有するものであり、
・任意で、１種以上の第三の重合性化合物、この第三の重合性化合物は、１〜３０個のＣ原子を有する直鎖状、分枝鎖状、または環状の炭化水素基と、それに結合した２個以上の重合性基とを有するものであり、
・任意で、１種以上の第四の重合性化合物、この第四の重合性化合物は、１つ以上の芳香族環もしくはヘテロ芳香族環、または縮合された芳香族環もしくはヘテロ芳香族環を有する環系と、それに結合した、好ましくは相互に異なる２個の重合性基とを有するものである、
を含有する。
【００２７】
本発明によるＬＣ媒体の液晶成分Ｂ）は、以下では「ＬＣホスト混合物」とも呼び、これは好ましくは、非重合性の低分子量化合物のみから選択されたＬＣ化合物を含有し、任意でさらに添加剤、例えば光開始剤、安定剤、またはキラルドーパントを含有する。
【００２８】
本発明はさらに、前述の、および後述するＬＣ媒体またはＬＣディスプレイに関し、ここで重合性化合物、または成分Ａ）の化合物は、重合している。
【００２９】
本発明はさらに、前述の、および後述するＬＣ媒体の製造方法に関し、この製造方法は、前述の、および後述するＬＣホスト混合物またはＬＣ成分Ｂ）を、前述の、および後述する１種以上の重合性化合物と、および任意でさらなるＬＣ化合物および／または添加剤と混合する工程を含むものである。
【００３０】
本発明はさらに、ＬＣディスプレイにおける、好ましくはフレキシブルＬＣディスプレイにおける、ＬＣ媒体の使用に関する。
【００３１】
本発明はさらに、前述の、および後述するＬＣ媒体を有するＬＣディスプレイに関する。
【００３２】
本発明はさらに、前述の、および後述する１種以上の重合性化合物または重合性成分Ａ）を重合することによって得られるポリマー壁を有するＬＣディスプレイ、または前述の、および後述するＬＣ媒体を有するＬＣディスプレイに関する。
【００３３】
本発明はさらに、前述の、および後述する１種以上の重合性化合物または重合性成分Ａ）を重合することによって得られるスペーサーを有するＬＣディスプレイ、または前述の、および後述するＬＣ媒体を有するＬＣディスプレイに関する。
【００３４】
本発明によるＬＣディスプレイは、好ましくはフレキシブルＬＣディスプレイであり、好ましくはＴＮ式、ＯＣＢ式、ＩＰＳ式、ＦＦＳ式、ポジ型ＶＡ式、ＶＡ式、またはＵＢ−ＦＦＳ式のディスプレイである。
【００３５】
本発明はさらに、２つの基板（この２つの基板のうち少なくとも１つは、光に対して透明である）、基板の間に位置する、各基板上に設けられた電極、または基板のうち１つだけに設けられた２つの電極、ＬＣ媒体の層を有するＬＣディスプレイに関し、ここで重合性化合物は、ディスプレイの基板の間で、重合している。
【００３６】
本発明はさらに、前述の、および後述するＬＣ媒体をディスプレイの基板の間に充填する、またはさもなくば設ける工程と、重合性化合物を重合させる工程とを含む、前述の、および後述するＬＣディスプレイの製造方法に関する。
【００３７】
本発明によるディスプレイは２つの電極を、好ましくは透明層の形で有し、これらの電極は基板の一方、または両方に適用されている。幾つかのディスプレイ、例えばＴＮ式、ＯＣＢ式、またはＶＡ式のディスプレイでは、１つの電極が、２つの基板のそれぞれに適用されている。その他のディスプレイ、例えばＩＰＳ式、ＦＦＳ式、またはＵＢ−ＦＦＳ式ディスプレイでは、両方の電極が、２つの基板の一方だけに適用されている。
【００３８】
重合性成分の重合性化合物は好ましくは、光重合によって重合され、特に好ましくは紫外線光重合によって重合される。
【図面の簡単な説明】
【００３９】
【図１】従来技術によるディスプレイ、および本発明によるディスプレイにおけるポリマー壁形成プロセスを概略的に示す。
【図２】実施例１の使用による重合性混合物１を含有する試験セルの偏光顕微鏡画像を示す（重合後）。
【図３】実施例２の使用による重合性混合物２を含有する試験セルの偏光顕微鏡画像を示す（重合後）。
【図４】実施例３の使用による重合性混合物３を含有する試験セルの偏光顕微鏡画像を示す（重合後）。
【図５】実施例４の使用による重合性混合物４を含有する試験セルの偏光顕微鏡画像を示す（重合後）。
【図６】実施例５の使用による重合性混合物５を含有する試験セルの偏光顕微鏡画像を示す（重合後）。
【図７】実施例６の使用による重合性混合物６を含有する試験セルの偏光顕微鏡画像を示す（重合後）。
【図８】実施例７の使用による重合性混合物７を含有する試験セルの偏光顕微鏡画像を示す（重合後）。
【図９】実施例８の使用による重合性混合物８を含有する試験セルの偏光顕微鏡画像を示す（重合後）。
【図１０】実施例９の使用による重合性混合物９を含有する試験セルの偏光顕微鏡画像を示す（重合後（ａ）、機械的応力試験後（ｂ）、および熱応力試験後（ｃ））。
【図１１】実施例１０の使用による重合性混合物１０を含有する試験セルの偏光顕微鏡画像を示す（重合後（ａ）、機械的応力試験後（ｂ）、および熱応力試験後（ｃ））。
【図１２】実施例１１の使用による重合性混合物１１を含有する試験セルの偏光顕微鏡画像を示す（重合後（ａ）、機械的応力試験後（ｂ）、および熱応力試験後（ｃ））。
【図１３】実施例１２の使用による重合性混合物１２を含有する試験セルの偏光顕微鏡画像を示す（重合後（ａ）、機械的応力試験後（ｂ）、および熱応力試験後（ｃ））。
【図１４】実施例１３の使用による重合性混合物１３を含有する試験セルの偏光顕微鏡画像を示す（重合後（ａ）、機械的応力試験後（ｂ）、および熱応力試験後（ｃ））。
【図１５】実施例１４の使用による重合性混合物１４を含有する試験セルの偏光顕微鏡画像を示す（重合後（ａ）、機械的応力試験後（ｂ）、および熱応力試験後（ｃ））。
【図１６】実施例１５の使用による重合性混合物１５を含有する試験セルの偏光顕微鏡画像を示す（重合後（ａ）、機械的応力試験後（ｂ）、および熱応力試験後（ｃ））。
【図１７】実施例１６の使用による重合性混合物１６を含有する試験セルの偏光顕微鏡画像を示す（重合後（ａ）、機械的応力試験後（ｂ）、および熱応力試験後（ｃ））。
【図１８】実施例１７の使用による重合性混合物１７を含有する試験セルの偏光顕微鏡画像を示す（重合後（ａ）、機械的応力試験後（ｂ）、および熱応力試験後（ｃ））。
【００４０】
発明の詳細な説明
先に、および以下で、「自由な形態のディスプレイ」という用語は、平らで平行な形状以外の恒常的な形状（例えば湾曲した形状）を有するディスプレイ、またはフレキシブルディスプレイを意味すると理解される。「フレキシブルディスプレイ」という用語は、破壊せずに曲げられるディスプレイ（例えば、硬質ガラス基板ではなく、可撓性プラスチック基板を有し、その他の硬質層を有さないディスプレイ）を意味すると理解される。「湾曲したディスプレイ」とは、平らで平行ではないが、湾曲した上部基板および底部基板を有するディスプレイを意味すると理解される。
【００４１】
先に、および以下で「タッチムラ感度が低減された平面型ディスプレイ」という用語は、ディスプレイのフロントスクリーンに触れることによって引き起こされる不規則な光度変化欠陥が低減されているディスプレイを意味すると理解される。
【００４２】
先に、および以下で、「二環式または多環式の基」という用語は、２個以上の縮合環、すなわち少なくとも１個の共通の原子を共有する環（異なる環に属する原子の間で共有結合によって結合されている環とは対照的）から成る基を意味すると理解され、ここで環の縮合は、
ａ）原子の配列（橋頭部）にわたって、例えばビシクロ［２．２．１］ヘプタン（ノルボルナン）、またはトリシクロ［３．３．３．１］デカン（アダマンタン）で起こり、以下ではまた「架橋された二環式または多環式の基」とも言う、
ｂ）２個の原子の間の結合にわたって、例えばビシクロ［４．４．０］デカン（デカリン）で起こり、以下ではまた、「縮合された二環式または多環式の基」とも言う、
ｃ）１個の原子（スピロ原子）で、例えばスピロ［４．５］デカンで起こり、以下ではまた、「スピロ環式基」とも言う。
【００４３】
特に言及しない限り、「ＲＭ」という略語は、先に、また以下で、反応性メソゲンについて述べる場合に用いる。
【００４４】
先に、また以下で、１個の重合性反応基を有する重合性化合物またはＲＭは、「一反応性」とも呼び、２個の重合性反応性基を有する重合性化合物またはＲＭは、「二反応性」とも呼び、３個の重合性反応基を有する重合性化合物またはＲＭは、「三反応性」とも呼ぶ。
【００４５】
特に言及しない限り、「ＬＣ混合物」という表現は、ＬＣホスト混合物（すなわち、ＲＭまたは重合性化合物無し）について述べる場合に用い、一方で「ＬＣ媒体」という表現は、ＬＣホスト混合物＋１種または複数種のＲＭまたは重合性化合物について述べる場合に用いる。
【００４６】
特に言及しない限り、重合性化合物およびＲＭは、好ましくはアキラル化合物から選択される。
【００４７】
本明細書で使用するように、「活性層」および「切り替え可能な層」という用語は、構造的および光学的異方性を有する１個以上の分子（例えばＬＣ分子）を有する電子光学ディスプレイ（例えばＬＣディスプレイ）における層を意味し、前記分子は、電場または磁場などの外部刺激に関する自身の配向性を変えるものであり、それによって局在化されたまたは局在化されていない光のための層の透過性が変わる。
【００４８】
本明細書で使用するように「反応性メソゲン」および「ＲＭ」とは、メソゲン骨格または液晶性骨格と、それに結合された１個以上の官能基とを有する化合物を意味すると理解され、この化合物は重合に適したものであり、「重合性基」または「Ｐ」とも呼ぶ。
【００４９】
特に言及しない限り、本明細書で使用する「重合性化合物」という用語は、重合性モノマー化合物を意味すると理解される。
【００５０】
本明細書で使用するように「低分子量化合物」という用語は、モノマー状であり、かつ／または重合反応によって製造されない化合物を意味すると理解され、「重合化合物」または「ポリマー」の反義語である。
【００５１】
本明細書で使用するように、「非重合性化合物」という用語は、官能基を有さない化合物を意味すると理解され、この化合物は、ＲＭまたは重合性化合物を重合するために通常適用される条件下での重合に適したものである。
【００５２】
本明細書で使用されるように「メソゲン基」という用語は、当業者に知られており、また文献に記載されており、この用語は、その引き寄せ相互作用および反発相互作用の異方性に基づき、低分子量物質または重合物質に液晶（ＬＣ）相をもたらすことに実質的に貢献する基を意味する。メソゲン基（メソゲン化合物）を有する化合物は、必ずしもＬＣ相自体を有する必要はない。メソゲン化合物が、他の化合物と混合した後にのみ、かつ／または重合後に、ＬＣ相性質を示すことも可能である。通常のメソゲン基は例えば、硬質棒状単位、またはディスク状単位である。メソゲン化合物またはＬＣ化合物との関連で使用される用語と定義の外観は、Pure Appl. Chem. 2001, 73(5), 888、およびC. Tschierske, G. Pelzl, S. Diele, Angew. Chem. 2004, 116, 6340〜6368に記載されている。
【００５３】
以下で「スペーサー基」という用語は、「Ｓｐ」とも呼び、本明細書で使用されるように当業者に公知であり、例えば文献のPure Appl. Chem. 2001, 73(5), 888、およびC. Tschierske, G. Pelzl, S. Diele, Angew. Chem. 2004, 116, 6340〜6368に記載されている。本明細書で使用するように、「スペーサー基」または「スペーサー」という用語は、フレキシブルな基、例えばアルキレン基を意味し、これは重合性メソゲン化合物におけるメソゲン基と１つまたは複数の重合性基を結合させるものである。
【００５４】
先に、また以下で、
【化１】
2019501233.tif 000002
は、トランス−１，４−シクロヘキシレン環を表し、かつ
【化２】
2019501233.tif 000003
は、１，４−フェニレン環を表す。
【００５５】
先に、また以下で「有機基」とは、炭素基または炭化水素基を表す。
【００５６】
「炭素基」とは、少なくとも１個の炭素原子を有する一価または多価の有機基を表し、ここでこれは、さらなる原子（例えば−Ｃ≡Ｃ−）を有さないか、または任意で１個以上のさらなる原子（Ｎ、Ｏ、Ｓ、Ｂ、Ｐ、Ｓｉ、Ｓｅ、Ａｓ、ＴｅまたはＧｅ（例えばカルボニルなど）を有する。「炭化水素基」という用語は、さらに１個以上のＨ原子と、任意で１個以上のヘテロ原子（例えばＮ、Ｏ、Ｓ、Ｂ、Ｐ、Ｓｉ、Ｓｅ、Ａｓ、ＴｅまたはＧｅ）とを有する炭素基を表す。
【００５７】
「ハロゲン」は、Ｆ、Ｃｌ、ＢｒまたはＩを表す。
【００５８】
−ＣＯ−、−Ｃ（＝Ｏ）−および−Ｃ（Ｏ）−は、カルボニル基、すなわち
【化３】
2019501233.tif 000004
を表す。
【００５９】
炭素基または炭化水素基は、飽和基または不飽和基であり得る。不飽和基は例えば、アリール基、アルケニル基またはアルキニル基である。３個超のＣ原子を有する炭素基または炭化水素基は、直鎖状、分枝鎖状、および／または環状であってよく、またスピロ結合または縮合環を有することができる。
【００６０】
「アルキル」、「アリール」、「ヘテロアリール」などという用語はまた、多価の基、例えばアルキレン、アリーレン、ヘテロアリーレンなども包含する。
【００６１】
「アリール」という用語は、芳香族炭素基、またはこれから誘導される基を表す。「ヘテロアリール」という用語は、１個以上のヘテロ原子、好ましくはＮ、Ｏ、Ｓ、Ｓｅ、Ｔｅ、ＳｉおよびＧｅから選択されるものを有する、先に規定した「アリール」を表す。
【００６２】
好ましい炭素基および炭化水素基は、１〜４０個、好ましくは１〜２０個、特に好ましくは１〜１２個のＣ原子を有する、任意で置換された、直鎖状、分枝鎖状、または環状のアルキル、アルケニル、アルキニル、アルコキシ、アルキルカルボニル、アルコキシカルボニル、アルキルカルボニルオキシおよびアルコキシカルボニルオキシ、５〜３０個、好ましくは６〜２５個のＣ原子を有する、任意で置換されたアリールまたはアリールオキシ、または５〜３０個、好ましくは６〜２５個のＣ原子を有する、任意で置換されたアルキルアリール、アリールアルキル、アルキルアリールオキシ、アリールカルボニル、アリールオキシカルボニル、アリールカルボニルオキシ、およびアリールオキシカルボニルオキシであり、ここで１個以上のＣ原子は、ヘテロ原子、好ましくはＮ、Ｏ、Ｓ、Ｓｅ、Ｔｅ、ＳｉおよびＧｅから選択されるものによって、置き換えられていてよい。
【００６３】
さらなる好ましい炭素基および炭化水素基は、Ｃ1〜Ｃ20アルキル、Ｃ2〜Ｃ20アルケニル、Ｃ2〜20アルキニル、Ｃ3〜Ｃ20アリル、Ｃ4〜Ｃ20アルキルジエニル、Ｃ4〜Ｃ20ポリエニル、Ｃ6〜Ｃ20シクロアルキル、Ｃ4〜Ｃ15シクロアルケニル、Ｃ6〜Ｃ30アリール、Ｃ6〜Ｃ30アルキルアリール、Ｃ6〜Ｃ30アリールアルキル、Ｃ6〜Ｃ30アルキルアリールオキシ、Ｃ6〜Ｃ30アリールアルキルオキシ、Ｃ2〜Ｃ30ヘテロアリール、Ｃ2〜Ｃ30ヘテロアリールオキシである。
【００６４】
特に好ましいのは、Ｃ1〜Ｃ12アルキル、Ｃ2〜Ｃ12アルケニル、Ｃ2〜Ｃ12アルキニル、Ｃ6〜Ｃ25アリール、およびＣ2〜Ｃ25ヘテロアリールである。
【００６５】
さらなる好ましい炭素基および炭化水素基は、１〜２０個、好ましくは１〜１２個のＣ原子を有する直鎖状、分枝鎖状、または環状のアルキルであり、これらは非置換であるか、またはＦ、Ｃｌ、Ｂｒ、Ｉ、またはＣＮによって一置換または多置換されており、ここで１個以上の非隣接基はそれぞれ、相互に独立して−Ｃ（Ｒx）＝Ｃ（Ｒx）−、−Ｃ≡Ｃ−、−Ｎ（Ｒx）−、−Ｏ−、−Ｓ−、−ＣＯ−、−ＣＯ−Ｏ−、−Ｏ−ＣＯ−、−Ｏ−ＣＯ−Ｏ−によって、Ｏおよび／またはＳ原子が、直接相互に結合していないように置き換えられていてよく、
Ｒxは、Ｈ、Ｆ、Ｃｌ、ＣＮ、１〜２５個のＣ原子を有する直鎖状、分枝鎖状、または環状のアルキルを表し、ここではさらに、１個以上の非隣接Ｃ原子が、−Ｏ−、−Ｓ−、−ＣＯ−、−ＣＯ−Ｏ−、−Ｏ−ＣＯ−、−Ｏ−ＣＯ−Ｏ−によって置き換えられていてよく、ここで１個以上のＨ原子が、ＦまたはＣｌによって置き換えられていてよい、またはＲxは、６〜３０個のＣ原子を有する、任意で置換されたアリール基またはアリールオキシ基を表すか、または２〜３０個のＣ原子を有する任意で置換されたヘテロアリール基またはヘテロアリールオキシ基を表す。
【００６６】
好ましいアルキル基は例えば、メチル、エチル、ｎ−プロピル、イソプロピル、ｎ−ブチル、イソブチル、ｓ−ブチル、ｔ−ブチル、２−メチルブチル、ｎ−ペンチル、ｓ−ペンチル、シクロペンチル、ｎ−ヘキシル、シクロヘキシル、２−エチルへキシル、ｎ−ヘプチル、シクロヘプチル、ｎ−オクチル、シクロオクチル、ｎ−ノニル、ｎ−デシル、ｎ−ウンデシル、ｎ−ドデシル、ドデカノイル、トリフルオロメチル、ペルフルオロ−ｎ−ブチル、２，２，２−トリフルオロエチル、ペルフルオロオクチル、ペルフルオロヘキシルなどである。
【００６７】
好ましいアルケニル基は例えば、エテニル、プロペニル、ブテニル、ペンテニル、シクロペンテニル、ヘキセニル、シクロヘキサニル、ヘプテニル、シクロヘプテニル、オクテニル、シクロオクテニルなどである。
【００６８】
好ましいアルキニル基は例えば、エチニル、プロピニル、ブチニル、ペンチニル、ヘキシニル、オクチニルなどである。
【００６９】
好ましいアルコキシ基は例えば、メトキシ、エトキシ、２−メトキシ−エトキシ、ｎ−プロポキシ、ｉ−プロポキシ、ｎ−ブトキシ、ｉ−ブトキシ、ｓ−ブトキシ、ｔ−ブトキシ、２−メチルブトキシ、ｎ−ペントキシ、ｎ−ヘキソキシ、ｎ−ヘプトキシ、ｎ−オクトキシ、ｎ−ノノキシ、ｎ−デコキシ、ｎ−ウンデコキシ、ｎ−ドデコキシなどである。
【００７０】
好ましいアミノ基は例えば、ジメチルアミノ、メチルアミノ、メチルフェニルアミノ、フェニルアミノなどである。
【００７１】
アリール基およびヘテロアリール基は、単環式または多環式であってよく、すなわちこれらは、１個の環（例えばフェニルのように）、または２個以上の環（これらは縮合していてもよい、例えばナフチルのように）を有することができるか、または共有結合されているか（例えばビフェニルのように）、または縮合環と結合された環との組み合わせを有することができる。ヘテロアリール基は、１個以上のヘテロ原子、好ましくはＯ、Ｎ、ＳおよびＳｅから選択されるものを有する。
【００７２】
特に好ましいのは、６〜２５個のＣ原子を有する単環式、二環式または三環式のアリール、および５〜２５個の環原子を有する単環式、二環式または三環式のヘテロアリールであり、これらは任意で縮合環を有し、任意で置換されている。さらに好ましいのは、５員、６員、７員のアリール基およびヘテロアリール基であり、ここではさらに、１個以上のＣＨ基が、Ｎ、ＳまたはＯによって、Ｏ原子および／またはＳ原子が直接相互に結合していないように置き換えられていてよい。
【００７３】
好ましいアリール基は例えば、フェニル、ビフェニル、テルフェニル、［１，１’：３’，１’’］テルフェニル−２’−イル、ナフチル、アントラセン、ビナフチル、フェナントレン、９，１０−ジヒドロ−フェナントレン、ピレン、ジヒドロピレン、クリセン、ペリレン、テトラセン、ペンタセン、ベンゾピレン、フルオレン、インデン、インデノフルオレン、スピロビフルオレンなどである。
【００７４】
好ましいヘテロアリール基は例えば、５員環、例えばピロール、ピラゾール、イミダゾール、１，２，３−トリアゾール、１，２，４−トリアゾール、テトラゾール、フラン、チオフェン、セレノフェン、オキサゾール、イソオキサゾール、１，２−チアゾール、１，３−チアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾール、６員環、例えばピリジン、ピリダジン、ピリミジン、ピラジン、１，３，５−トリアジン、１，２，４−トリアジン、１，２，３−トリアジン、１，２，４，５−テトラジン、１，２，３，４−テトラジン、１，２，３，５−テトラジン、または縮合基、例えばインドール、イソインドール、インドリジン、インダゾール、ベンズイミダゾール、ベンゾトリアゾール、プリン、ナフトイミダゾール、フェナントロイミダゾール、ピリドイミダゾール、ピラジノイミダゾール、キノキサリノイミダゾール、ベンゾオキサゾール、ナフトオキサゾール、アントロオキサゾール、フェナントロオキサゾール、イソオキサゾール、ベンゾチアゾール、ベンゾフラン、イソベンゾフラン、ジベンゾフラン、キノリン、イソキノリン、プテリジン、ベンゾ−５，６−キノリン、ベンゾ−６，７−キノリン、ベンゾ−７，８−キノリン、ベンゾイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ［２，３ｂ］チオフェン、チエノ［３，２ｂ］チオフェン、ジチエノチオフェン、イソベンゾチオフェン、ジベンゾチオフェン、ベンゾチアジアゾ−チオフェン、またはこれらの基の組み合わせである。
【００７５】
先の、および以下のアリール基およびヘテロアリール基は、アルキル、アルコキシ、チオアルキル、フッ素、フルオロアルキル、またはさらなるアリール基もしくはヘテロアリール基によって置換されていてもよい。
【００７６】
（非芳香族）脂環式基および複素環式基は、両方の飽和環、すなわち単結合のみを有するもの、また特に不飽和環を有するもの、すなわち多重結合も有し得るものを包含する。
【００７７】
複素環式環は、１個以上のヘテロ原子、好ましくはＳｉ、Ｏ、Ｎ、ＳおよびＳｅから選択されるものを有する。
【００７８】
（非芳香族）脂環式および複素環式基は、単環式、すなわち環を１個だけ有するもの（例えばシクロヘキセンのように）、または多環式、すなわち複数の環を有するもの（例えば、デカヒドロナフタレンまたはビシクロオクタンのように）であり得る。特に好ましいのは、飽和基である。さらに好ましいのは、５〜２５個の環原子を有する単環式、二環式、または三環式の基であり、これは任意で縮合環を有し、任意で置換されている。さらに好ましいのは、５員、６員、７員、または８員の単素環式基であり、ここではさらに、１個以上のＣ原子が、Ｓｉよって置き換えられていてよく、かつ／または１個以上のＣＨ基は、Ｎによって置き換えられていてよく、かつ／または１個以上の非隣接ＣＨ2基は、−Ｏ−および／または−Ｓ−によって置き換えられていてよい。
【００７９】
好ましい脂環式および複素環式基は例えば、５員の基、例えばシクロペンタン、テトラヒドロフラン、テトラヒドロチオフラン、テトラヒドロフラン、テトラヒドロチオフラン、ピロリジン、６員の基、例えばシクロヘキサン、シリナン、シクロヘキセン、テトラヒドロピラン、テトラヒドロチオピラン、１，３−ジオキサン、１，３−ジチアン、ピペリジン、７員の基、例えばシクロヘプタン、および縮合基、例えばテトラヒドロナフタレン、デカヒドロナフタレン、インダン、ビシクロ［１．１．１］−ペンタン−１，３−ジイル、ビシクロ［２．２．２］オクタン−１，４−ジイル、スピロ［３．３］ヘプタン−２，６−ジイル、オクタヒドロ−４，７−メタノインダン−２，５−ジイルである。
【００８０】
好ましい置換基は例えば、可溶性向上基、例えばアルキルもしくはアルコキシ、電子吸引性基、例えばフッ素、ニトロ、もしくはニトリル、またはポリマーにおいてガラス転移温度（Ｔｇ）を上昇させるための置換基、特にかさ高な基、例えばｔ−ブチルまたは任意で置換されたアリール基である。
【００８１】
好ましい置換基（以下ではＬsとも呼ぶ）は例えば、Ｆ、Ｃｌ、Ｂｒ、Ｉ、−ＣＮ、−ＮＯ2、−ＮＣＯ、−ＮＣＳ、−ＯＣＮ、−ＳＣＮ、−Ｃ（＝Ｏ）Ｎ（Ｒx）2、−Ｃ（＝Ｏ）Ｙ1、−Ｃ（＝Ｏ）Ｒx、−Ｎ（Ｒx）2、それぞれ１〜２５個のＣ原子を有する、直鎖状もしくは分枝鎖状のアルキル、アルコキシ、アルキルカルボニル、アルコキシカルボニル、アルキルカルボニルオキシ、またはアルコキシカルボニルオキシ（ここで１個以上のＨ原子は、任意でＦまたはＣｌによって置き換えられていてよい）、１〜２０個のＳｉ原子を有する任意で置換されたシリル、または６〜２５個、好ましくは６〜１５個のＣ原子を有する、任意で置換されたアリールであり、
ここでＲxは、Ｈ、Ｆ、Ｃｌ、ＣＮ、または１〜２５個のＣ原子を有する直鎖状、分枝鎖状もしくは環状のアルキルであり、ここで１個以上の非隣接ＣＨ2基は任意で、−Ｏ−、−Ｓ−、−ＣＯ−、−ＣＯ−Ｏ−、−Ｏ−ＣＯ−、−Ｏ−ＣＯ−Ｏ−によって、Ｏおよび／またはＳ原子が直接相互に結合していないように、置き換えられており、ここで１個以上のＨ原子はそれぞれ任意で、Ｆ、Ｃｌ、Ｐ−、またはＰ−Ｓｐ−によって置き換えられており、
Ｙ1は、ハロゲンを表す。
【００８２】
「置換されたシリルまたはアリール」は好ましくは、ハロゲン、−ＣＮ、Ｒ0、−ＯＲ0、−ＣＯ−Ｒ0、−ＣＯ−Ｏ−Ｒ0、−Ｏ−ＣＯ−Ｒ0、または−Ｏ−ＣＯ−Ｏ−Ｒ0によって置換されていることを意味し、ここでＲ0は、Ｈを表すか、または１〜２０個のＣ原子を有するアルキルを表す。
【００８３】
特に好ましい置換基Ｌは例えば、Ｆ、Ｃｌ、ＣＮ、ＮＯ2、ＣＨ3、Ｃ2Ｈ5、ＯＣＨ3、ＯＣ2Ｈ5、ＣＯＣＨ3、ＣＯＣ2Ｈ5、ＣＯＯＣＨ3、ＣＯＯＣ2Ｈ5、ＣＦ3、ＯＣＦ3、ＯＣＨＦ2、ＯＣ2Ｆ5、さらにフェニルである。
【化４】
2019501233.tif 000005
は好ましくは、
【化５】
2019501233.tif 000006
であり、式中Ｌは、前述の意味のいずれかを有する。
【００８４】
重合性基ＰまたはＰ1,2は、重合反応（例えばフリーラジカル重合もしくはイオン連鎖重合、重付加もしくは重縮合）に、またはポリマー類似反応（例えばポリマー主鎖への付加または縮合）に適切な基である。特に好ましいのは、連鎖重合のための基、特にＣ＝Ｃ二重結合または−Ｃ≡Ｃ−三重結合を有するもの、および開環による重合に適切な基、例えばオキセタン基、またはエポキシ基である。
【００８５】
好ましい基ＰおよびＰ1,2は、
【化６】
2019501233.tif 000007
から成る群から選択され、式中、Ｗ1は、Ｈ、Ｆ、Ｃｌ、ＣＮ、ＣＦ3、フェニル、または１〜５個のＣ原子を有するアルキル、特にＨ、Ｆ、Ｃｌ、ＣＨ3またはＣ2Ｈ5を表し、Ｗ2およびＷ3はそれぞれ、相互に独立して、Ｈを表すか、または１〜５個のＣ原子を有するアルキル、特にＨ、メチル、エチルまたはｎ−プロピルを表し、Ｗ4、Ｗ5、およびＷ6はそれぞれ、相互に独立して、Ｃｌ、１〜５個のＣ原子を有するオキサアルキルまたはオキサカルボニルアルキルを表し、Ｗ7およびＷ8はそれぞれ、相互に独立して、Ｈ、Ｃｌ、または１〜５個のＣ原子を有するアルキルを表し、Ｐｈｅは、１，４−フェニレンを表し、これは任意で、Ｐ−Ｓｐ−以外の先に規定した１個以上の基Ｌによって置換されており、ｋ1、ｋ2、およびｋ3はそれぞれ、相互に独立して、０または１を表し、ｋ3は好ましくは１を表し、ｋ4は１〜１０の整数を表す。
【００８６】
特に好ましいＰおよびＰ1,2は、
【化７】
2019501233.tif 000008
から成る群から選択され、式中、Ｗ1は、Ｈ、Ｆ、Ｃｌ、ＣＮ、ＣＦ3、フェニル、または１〜５個のＣ原子を有するアルキル、特にＨ、Ｆ、Ｃｌ、ＣＨ3またはＣ2Ｈ5を表し、Ｗ2およびＷ3はそれぞれ、相互に独立して、Ｈを表すか、または１〜５個のＣ原子を有するアルキル、特にＨ、メチル、エチルまたはｎ−プロピルを表し、Ｗ4、Ｗ5、およびＷ6はそれぞれ、相互に独立して、Ｃｌ、１〜５個のＣ原子を有するオキサアルキルまたはオキサカルボニルアルキルを表し、Ｗ7およびＷ8はそれぞれ、相互に独立して、Ｈ、Ｃｌ、または１〜５個のＣ原子を有するアルキルを表し、Ｐｈｅは、１，４−フェニレンを表し、ｋ1、ｋ2、およびｋ3はそれぞれ、相互に独立して、０または１を表し、ｋ3は好ましくは１を表し、ｋ4は１〜１０の整数を表す。
【００８７】
特に好ましい基ＰおよびＰ1,2は、ＣＨ2＝ＣＷ1−ＣＯ−Ｏ−、特にＣＨ2＝ＣＨ−ＣＯ−Ｏ−、ＣＨ2＝Ｃ（ＣＨ3）−、ＣＯ−Ｏ−、およびＣＨ2＝ＣＦ−ＣＯ−Ｏ−から成る群、さらに
【化８】
2019501233.tif 000009
から成る群から選択される。
【００８８】
さらに好ましい重合性基ＰおよびＰ1,2は、ビニルオキシ、アクリレート、メタクリレート、エタクリレート、フルオロアクリレート、クロロアクリレート、オキセタン、およびエポキシドから成る群、最も好ましくはアクリレートおよびメタクリレートから成る群から選択される。
【００８９】
ＳｐまたはＳｐ1,2が単結合とは異なる場合、これは好ましくは式Ｓｐ’’−Ｘ’’のものから、各基Ｐ−Ｓｐ−が式Ｐ−Ｓｐ’’−Ｘ’’に一致するように選択され、式中、
Ｓｐ’’は、１〜２０個、好ましくは１〜１２個のＣ原子を有するアルキレンを表し、これは任意で、Ｆ、Ｃｌ、Ｂｒ、ＩまたはＣＮによって一置換または多置換されており、ここではさらに、１個以上の非隣接ＣＨ2基がそれぞれ、相互に独立して、−Ｏ−、−Ｓ−、−ＮＨ−、−Ｎ（Ｒ0）−、−Ｓｉ（Ｒ0Ｒ00）−、−ＣＯ−、−ＣＯ−Ｏ−、−Ｏ−ＣＯ−、−Ｏ−ＣＯ−Ｏ−、−Ｓ−ＣＯ−、−ＣＯ−Ｓ−、−Ｎ（Ｒ00）−ＣＯ−Ｏ−、−Ｏ−ＣＯ−Ｎ（Ｒ0）−、−Ｎ（Ｒ0）−ＣＯ−Ｎ（Ｒ00）−、−ＣＨ＝ＣＨ−、または−Ｃ≡Ｃ−によって、Ｏおよび／またはＳ原子が直接互いに結合していないように、置き換えられていてよく、
Ｘ’’は、−Ｏ−、−Ｓ−、−ＣＯ−、−ＣＯ−Ｏ−、−Ｏ−ＣＯ−、−Ｏ−ＣＯ−Ｏ−、−ＣＯ−Ｎ（Ｒ0）−、−Ｎ（Ｒ0）−ＣＯ−、−Ｎ（Ｒ0）−ＣＯ−Ｎ（Ｒ00）−、−ＯＣＨ2−、−ＣＨ2Ｏ−、−ＳＣＨ2−、−ＣＨ2Ｓ−、−ＣＦ2Ｏ−、−ＯＣＦ2−、−ＣＦ2Ｓ−、−ＳＣＦ2−、−ＣＦ2ＣＨ2−、−ＣＨ2ＣＦ2−、−ＣＦ2ＣＦ2−、−ＣＨ＝Ｎ−、−Ｎ＝ＣＨ−、−Ｎ＝Ｎ−、−ＣＨ＝ＣＲ0−、−ＣＹ2＝ＣＹ3−、−Ｃ≡Ｃ−、−ＣＨ＝ＣＨ−ＣＯ−Ｏ−、−Ｏ−ＣＯ−ＣＨ＝ＣＨ−、または単結合を表し、
Ｒ0およびＲ00はそれぞれ、相互に独立して、Ｈを表すか、または１〜２０個のＣ原子を有するアルキルを表し、かつ
Ｙ2およびＹ3はそれぞれ、相互に独立して、Ｈ、Ｆ、ＣｌまたはＣＮを表し、
Ｘ’’は好ましくは、−Ｏ−、−Ｓ−、−ＣＯ−、−ＣＯＯ−、−ＯＣＯ−、−Ｏ−ＣＯＯ−、−ＣＯ−ＮＲ0−、−ＮＲ0−ＣＯ−、−ＮＲ0−ＣＯ−ＮＲ00−、または単結合を表す。
【００９０】
典型的なスペーサー基Ｓｐ、Ｓｐ1,2および−Ｓｐ’’−Ｘ’’−は例えば、−（ＣＨ2）p1−、−（ＣＨ2ＣＨ2Ｏ）q1−ＣＨ2ＣＨ2−、−ＣＨ2ＣＨ2−Ｓ−ＣＨ2ＣＨ2−、−ＣＨ2ＣＨ2−ＮＨ−ＣＨ2ＣＨ2−、または（ＳｉＲ0Ｒ00−Ｏ）p1−であり、ここでｐ１は１〜１２の整数であり、ｑ１は１〜３の整数であり、Ｒ0およびＲ00は前述の意味を有する。
【００９１】
特に好ましい基Ｓｐ、Ｓｐ1,2、および−Ｓｐ’’−Ｘ’’−は、（ＣＨ2）p1−、−（ＣＨ2）p1−Ｏ−、−（ＣＨ2）p1−Ｏ−ＣＯ−、−（ＣＨ2）p1−ＣＯ−Ｏ−、−（ＣＨ2）p1−Ｏ−ＣＯ−Ｏ−であり、ここでｐ１およびｑ１は、前述の意味を有する。
【００９２】
特に好ましい基Ｓｐ’’は、それぞれの場合において、直鎖状のエチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン−Ｎ−メチルイミノエチレン、１−メチルアルキレン、エテニレン、プロペニレン、およびブテニレンである。
【００９３】
本発明によるＬＣ媒体は、重合性成分Ａ）を含有し、この重合性成分Ａ）は、
重合性基および８員以上の単環式炭化水素基を有する第一の重合性化合物１種以上、
重合性基と、直鎖状、分枝鎖状、または８員未満の単環式炭化水素基とを有する第二の重合性化合物１種以上、および
２個以上の重合性基と、直鎖状、分枝鎖状、または単環式炭化水素基とを有する第三の重合性化合物１種以上
を含有するものである。
【００９４】
第一、第二、および第三の重合性化合物中に含まれる炭化水素基は好ましくは、非芳香族基である。
【００９５】
第一の重合性化合物における単環式炭化水素基は好ましくは、８〜２４個の環原子、好ましくは８〜１８個の環原子を有するシクロアルキル基であり、これは、式Ｉで規定された１個以上の基Ｌによって任意で置換されており、ここで１個以上のＣＨ2基は、Ｏ原子が直接相互に隣接しないように、−Ｏ−および／または−ＣＯ−によって任意で置換されている。
【００９６】
ＬＣ媒体の成分Ａ）は好ましくは、式Ｉ：
Ｐ−Ｓｐ−Ｇ1      Ｉ
から選択される第一の重合性化合物を１種以上、含有し、
前記式中、
Ｐは重合性基であり、
Ｓｐは、スペーサー基または単結合であり、
Ｇ1は、８〜２４個の環原子、好ましくは８〜１８個の環原子を有する単環式炭化水素基であり、この単環式炭化水素基は任意で、１個以上の基Ｌによって置換されており、
Ｌは、Ｆ、Ｃｌ、−ＣＮ、−ＮＯ2、−ＮＣＯ、−ＮＣＳ、−ＯＣＮ、−ＳＣＮ、−Ｃ（＝Ｏ）Ｎ（Ｒx）2、−Ｃ（＝Ｏ）Ｙ1、−Ｃ（＝Ｏ）Ｒx、−Ｎ（Ｒx）2、任意で置換されたシリル、５〜２０個の環原子を有する任意で置換されたアリールもしくはヘテロアリール、または１〜２５個、特に１〜１０個の炭素原子を有する直鎖状もしくは分枝鎖状のアルキルであり、ここではさらに、１個以上の非隣接ＣＨ2基が、相互に独立して、−Ｃ（Ｒ0）＝Ｃ（Ｒ00）−、−Ｃ≡Ｃ−、−Ｎ（Ｒ0）−、−Ｏ−、−Ｓ−、−ＣＯ−、−ＣＯ−Ｏ−、−Ｏ−ＣＯ−、−Ｏ−ＣＯ−Ｏ−によって、Ｏおよび／またはＳ原子が、直接相互に結合していないように、置き換えられていてよく、ここではさらに、１個以上のＨ原子が、Ｆ、Ｃｌ、−ＣＮによって置き換えられていてよく、
Ｒxは、Ｈ、Ｆ、Ｃｌ、ＣＮ、または１〜２５個のＣ原子を有する直鎖状、分枝鎖状もしくは環状のアルキルであり、ここで１個以上の非隣接ＣＨ2基は任意で、−Ｏ−、−Ｓ−、−ＣＯ−、−ＣＯ−Ｏ−、−Ｏ−ＣＯ−、−Ｏ−ＣＯ−Ｏ−によって、Ｏおよび／またはＳ原子が直接相互に結合していないように、置き換えられており、ここで１個以上のＨ原子はそれぞれ任意で、ＦまたはＣｌによって置き換えられており、
Ｒ0、Ｒ00は、Ｈであるか、または１〜２０個の炭素原子を有するアルキルであり、
Ｙはハロゲン、好ましくはＦまたはＣｌである。
【００９７】
Ｐは好ましくは、アクリレート、メタクリレート、またはオキセタンであり、特に好ましくはアクリレートまたはメタクリレートである。
【００９８】
Ｓｐは好ましくは、式Ｓｐ’’−Ｘ’’のものであり、よって各基Ｐ−Ｓｐ−は、式Ｐ−Ｓｐ’’−Ｘ’’−に一致し、ここでＳｐ’’およびＸ’’は、先に規定の通りである。
【００９９】
Ｓｐは特に好ましくは、−（ＣＨ2）p1−、−（ＣＨ2）p1−Ｏ−、−（ＣＨ2）p1−Ｏ−ＣＯ−、−（ＣＨ2）p1−ＣＯ−Ｏ−、−（ＣＨ2）p1−Ｏ−ＣＯ−Ｏ−であり、ここでｐ１は、１〜１２の整数である。
【０１００】
Ｌは好ましくは、Ｆ、Ｃｌ、−ＣＮ、および１〜２５個、特に好ましくは１〜１０個のＣ原子を有する直鎖状または分枝鎖状のアルキルから選択され、ここではさらに、１個以上の非隣接ＣＨ2基が、相互に独立して、−Ｃ（Ｒ0）＝Ｃ（Ｒ00）−、−Ｃ≡Ｃ−、−Ｎ（Ｒ0）−、−Ｏ−、−Ｓ−、−ＣＯ−、−ＣＯ−Ｏ−、−Ｏ−ＣＯ−、−Ｏ−ＣＯ−Ｏ−によって、Ｏおよび／またはＳ原子が直接相互に結合していないように、置き換えられていてよく、ここではさらに、１個以上のＨ原子が、Ｆ、Ｃｌ、Ｂｒ、Ｉ、またはＣＮによって置き換えられていてよい。
【０１０１】
Ｌは特に好ましくは、Ｆ、−ＣＮ、および１〜６個のＣ原子を有し任意でフッ化されているアルキルまたはアルコキシから、好ましくはＦ、Ｃｌ、ＣＮ、ＣＨ3、ＯＣＨ3、ＯＣＦ3、ＯＣＦ2ＨまたはＯＣＦＨ2から選択され、特に好ましくはＦである。
【０１０２】
Ｇ1は好ましくは、シクロオクチル、シクロノニル、シクロデシル、シクロウンデシル、シクロドデシル、シクロトリデシル、シクロテトラデシル、シクロペンタデシル、シクロヘキサデシル、シクロヘプタデシル、およびシクロオクタデシルから成る群から選択され、これらは全て、１個以上の基Ｌにより任意で置換されている。
【０１０３】
式Ｉの好ましい化合物は、以下の式から選択される：
【化９】
2019501233.tif 000010
式中、ＰおよびＳｐは、式Ｉに記載に意味を有するか、または前述の、および後述する好ましい意味のいずれかを有する。
【０１０４】
式Ｉの特に好ましい化合物は、以下の式から選択される：
【化１０−１】
2019501233.tif 000011
【化１０−２】
2019501233.tif 000012
【０１０５】
ＬＣ媒体の成分Ａ）は好ましくは、式ＩＩ：
Ｐ−Ｓｐ−Ｇ2      ＩＩ
から選択される第二の重合性化合物を１種以上含有し、
前記式中、
ＰおよびＳｐは、
各基は相互に独立して、それぞれの場合に、同一または異なって、以下の意味を有する：
ＰおよびＳｐは、式Ｉに記載に意味を有するか、または前述の、および後述する好ましい意味のいずれかを有し、
Ｇ2は、１〜２０個のＣ原子を有する直鎖状または分枝鎖状のアルキル基であるか、または３〜７個のＣ原子を有する単環式のアルキル基であり、これは任意で、一フッ化、多フッ化、もしくは過フッ化されており、かつ任意で、式Ｉで規定した１個以上の基Ｌによって置換されており、ここで１個以上のＣＨ2基は任意で、−Ｏ−、−ＣＯ−、−Ｏ−ＣＯ−または−ＣＯ−Ｏ−によって、Ｏ原子が直接相互に隣接しないように置き換えられている。
【０１０６】
好ましい式ＩＩの化合物は、以下の式：
【化１１】
2019501233.tif 000013
から選択されており、
前記式中、各基は、相互に独立して、それぞれの場合に同一または異なって、以下の意味を有する：
ＰおよびＳｐは、式Ｉに記載に意味を有するか、または前述の、および後述する好ましい意味のいずれかを有し、
Ｗ11、Ｗ12は、Ｈ、Ｆ、または直鎖状もしくは分枝鎖状のＣ1〜Ｃ12アルキルであり、
Ｗ13、Ｗ14は、ＨまたはＦであり、
ｎ１は、２〜１５の整数であり、
ｎ２、ｎ３は０であるか、または１〜３の整数である。
【０１０７】
式ＩＩの特に好ましい化合物は、以下の式から選択される：
【化１２】
2019501233.tif 000014
式中、Ｗは、Ｈ、ＣＨ3、またはＣ2Ｈ5であり、Ｗ11、Ｗ12、Ｗ13、Ｗ14、ｎ１、ｎ２およびｎ３は、式ＩＩ１およびＩＩ２で規定した通りであり、ｎ４は０、または１〜１５の整数であり、ｓは０または１であり、ｓは０または１であり、ｓが１であれば、ｎ４は０ではない。
【０１０８】
式ＩＩのさらに好ましい化合物は、以下の式から選択される：
【化１３−１】
2019501233.tif 000015
【化１３−２】
2019501233.tif 000016
【化１３−３】
2019501233.tif 000017
【化１３−４】
2019501233.tif 000018
【化１３−５】
2019501233.tif 000019
【０１０９】
本発明の別の好ましい実施形態において、ＬＣ媒体の成分Ａ）は、第二の重合性化合物を１種以上含有し、この第二の重合性化合物は、重合性基と、４〜３０個の環原子、好ましくは６〜２５個の環原子を有する二環式もしくは多環式の炭化水素基とを有するものであり、これは好ましくは、非芳香族炭化水素基である。
【０１１０】
この好ましい実施形態によるＬＣ媒体の成分Ａ）は好ましくは、式ＩＩの化合物に加えて、またはこれに代えて、式ＩＩＡ：
Ｐ−Ｓｐ−Ｇ2A      ＩＩＡ
から選択される第二の重合性化合物を含有し、
前記式中、ＰおよびＳｐは、式Ｉに記載に意味を有するか、または式Iについて前述の、および後述する好ましい意味のいずれかを有し、
ＧAは、４〜３０個の環原子、好ましくは６〜２５個の環原子を有する二環式または多環式の炭化水素基、好ましくは架橋もしくは縮合した二環式または多環式のアルキル基であり、この単環式炭化水素基は任意で、１個以上の基Ｌによって置換されている。
【０１１１】
二環式もしくは多環式の炭化水素基、または基Ｇ2Aは好ましくは、二環式、三環式、または四環式の基である。
【０１１２】
二環式もしくは多環式の炭化水素基、または基Ｇ2Aは好ましくは、架橋された二環式もしくは多環式の炭化水素基であり、すなわちこれは、縮合された炭化水素環、好ましくは縮合されたシクロアルキル環から成り、ここで縮合は、原子の配列にわたって（橋頭）、好ましくは二足の架橋で、例えばビシクロ［２．２．１］ヘプテン（ノルボルナン）、ビシクロ［２．２．２］オクタン、またはトリシクロ［３．３．３．１］デカン（アダマンタン）のように起こる。
【０１１３】
別の好ましい実施形態において、本発明による二環式もしくは多環式炭化水素基、または基Ｇ2Aは、縮合した二環式もしくは多環式炭化水素基であり、すなわちこれは、縮合した炭化水素環から、好ましくは縮合したシクロアルキル環から成り、ここで縮合は、ビシクロ［３．２．０］ヘプタンまたはビシクロ［４．４．０］デカン（デカリン）のように、２個の原子間の結合にわたって起こる。
【０１１４】
さらに別の好ましい実施形態において、本発明による二環式もしくは多環式炭化水素基、または基Ｇ2Aは、スピロ環式基であり、すなわちこれは、縮合した炭化水素環から、好ましくは縮合したシクロアルキル環から成り、ここで縮合は、スピロ［３．３］ヘプタンまたはスピロ［４．５］デカンのように、１個の原子（スピロ原子）で起こる。二環式もしくは多環式の基、または基Ｇ2Aは、１個以上の置換基により、好ましくは先におよび以下で規定する基Ｌから選択される１個以上の置換基により、任意で置換されている。
【０１１５】
好ましい環式もしくは多環式の基、または基Ｇ2Aは、ビシクロ［１．１．１］ペンチル、ビシクロ［２．１．１］ヘキシル、ビシクロ［２．２．１］ヘプチル（ノルボニル）、ビシクロ［３．２．１］オクチル、ビシクロ［２．２．２］オクチル、ビシクロ［３．２．２］ノニル、ビシクロ［３．３．１］ノニル、ビシクロ［３．３．２］デシル、ビシクロ［３．３．３］ウンデシル、トリシクロ［３．３．３．１］デシル（アダマンチル）、トリシクロ［５．２．１．０］デシル（テトラヒドロジシクロペンタジエニル）、ビシクロ［２．１．０］ペンチル、ビシクロ［２．２．０］ヘキシル、ビシクロ［３．２．０］ヘプチル、ビシクロ［４．２．０］オクチル、ビシクロ［３．３．０］オクチル、ビシクロ［４．３．０］ノニル、ビシクロ［４．４．０］デシル（デカリン）、スピロ［２．２］ペンチル、スピロ［３．２］ヘキシル、スピロ［３．３］ヘプチル、スピロ［４．３］オクチル、スピロ［４．４］ノニル、スピロ［４．５］デシルから成る群から選択され、これらは全て、先におよび以下で規定する１個以上の基Ｌにより、任意で置換されている。
【０１１６】
特に好ましくは、環式もしくは多環式の基、または基Ｇ2Aは、ビシクロ［１．１．１］ペンチル、ビシクロ［２．１．１］ヘキシル、ビシクロ［２．２．１］ヘプチル（ノルボルニル）、ビシクロ［３．２．１］オクチル、ビシクロ［２．２．２］オクチル、ビシクロ［３．２．２］ノニル、ビシクロ［３．３．１］ノニル、ビシクロ［３．３．２］デシル、ビシクロ［３．３．３］ウンデシル、トリシクロ［３．３．３．１］デシル（アダマンチル）から成る群から選択され、これらは全て、先におよび以下で規定する１個以上の基Ｌにより、任意で置換されている。
【０１１７】
最も好ましくは、環式もしくは多環式の基、または基Ｇ2Aは、ビシクロ［２．２．１］ヘプチル（ノルボルニル）、ビシクロ［２．２．２］オクチル、トリシクロ［３．３．３．１］デシル（アダマンチル）から成る群から選択され、これらは全て、先におよび以下で規定する１個以上の基Ｌにより、任意で置換されている。
【０１１８】
式ＩＩＡの好ましい化合物は、以下の式から選択される：
【化１４】
2019501233.tif 000020
式中、Ｒは、それぞれの場合に同一または異なって、Ｐ−Ｓｐ−を表すか、または先にＲxについて記載した意味のいずれかを有し、かつ式ＩＩＡＡ〜ＩＩＡＣのそれぞれにおける基Ｒの少なくとも１つが、Ｐ−Ｓｐ−を表す。
【０１１９】
式ＩＩＡのさらに好ましい化合物は、以下の式から選択される：
【化１５】
2019501233.tif 000021
式中、ＰおよびＳｐは、式ＩＩＡまたは前述の好ましい意味のいずれかを有し、Ｗ11、Ｗ12およびＷ13は、相互に独立して、Ｈ、Ｆ、またはＣ1〜Ｃ12アルキル、好ましくはメチルであり、シクロアルキル基は任意で、先に規定した１個以上の基Ｌによって置換されている。
【０１２０】
式ＩＩＡの特に好ましい化合物は、以下の式から選択される：
【化１６】
2019501233.tif 000022
式中、ｎは０であるか、または１〜８の整数であり、Ｗは、Ｈ、ＣＨ3またはＣ2Ｈ5であり、Ｗ11、Ｗ12およびＷ13は、Ｈ、ＦまたはＣ1〜Ｃ12アルキル、好ましくはメチルである。
【０１２１】
式ＩＩＡのさらに好ましい化合物は、以下の式から選択される：
【化１７−１】
2019501233.tif 000023
【化１７−２】
2019501233.tif 000024
【化１７−３】
2019501233.tif 000025
【０１２２】
ＬＣ媒体の成分Ａ）は好ましくは、式ＩＩＩ：
Ｐ−Ｓｐ1−Ｇ3−Ｓｐ2−Ｐ2      ＩＩＩ
から選択される第三の重合性化合物を１種以上、含有し、
前記式中、
Ｐ1およびＰ2は、相互に独立して、それぞれの場合に同一であるかまたは異なって、重合性基を表し、
Ｓｐ1、Ｓｐ2は、相互に独立して、同一または異なって、スペーサー基または単結合を表し、
Ｇ3は、１〜２０個のＣ原子を有する直鎖状、分枝鎖状、または環状のアルキル基であり、これは任意で、一フッ化、多フッ化、もしくは過フッ化されており、かつ任意で、Ｐ−Ｓｐ−、または式Ｉで規定した１個以上の基Ｌによって置換されており、ここで１個以上のＣＨ2基は任意で、−Ｏ−、−ＣＯ−、−Ｏ−ＣＯ−または−ＣＯ−Ｏ−によって、Ｏ原子が直接相互に隣接しないように置き換えられている。
【０１２３】
Ｐ1およびＰ2は好ましくは、アクリレート、メタクリレート、エタクリレート、およびビニルオキシ基から選択される。
【０１２４】
さらに好ましくは、式ＩＩＩにおけるＰ1およびＰ2のいずれかは、ビニルオキシであり、その他はアクリレート、メタクリレート、またはエタクリレートであり、最も好ましくはメタクリレートである。
【０１２５】
式ＩＩＩにおけるＳｐ1およびＳｐ2は好ましくは、単結合を表す。
【０１２６】
第三の重合性化合物における炭化水素基または基Ｇ3が、環状基である場合、これは好ましくは単環式シクロアルキル基であり、これは好ましくは５〜７個の環原子を有し、先に、および以下で規定する１個以上の基Ｌにより任意で置換されている。
【０１２７】
本発明の別の好ましい実施形態において、第三の重合性化合物における炭化水素基または基Ｇ3は、二環式、三環式、または四環式の基であり、好ましくは４〜３０個のＣ原子を有し、これは先に、および以下で規定する１個以上の基Ｌにより任意で置換されている。第三の重合性化合物における好ましい二環式、三環式、または四環式の基または基Ｇ3は、式ＩＩＡにおける基の意味のいずれか、またはその前述の好ましい意味を有するものである。
【０１２８】
式ＩＩＩの好ましい化合物は、以下の式から選択される：
【化１８】
2019501233.tif 000026
式中、Ｐ1、Ｐ2、Ｓｐ1、Ｓｐ2は、式ＩＩＩで規定した通りであり、
Ｗ11は、それぞれの場合に同一または異なって、Ｈ、ＦまたはＣ1〜Ｃ12アルキルであり、
ｎ１は、２〜１５の整数であり、
ｎ２、ｎ３は、相互に独立して、０であるか、または１〜３の整数であり、
ｎ４は、０であるか、または１〜１５の整数であり、
ｎ５は、３または４であり、
式ＩＩＩ２中のシクロヘキシレン環は任意で、１個以上の同一または異なる基Ｗ11によって置換されている。
【０１２９】
本発明の好ましい実施形態において、ＬＣ媒体の成分Ａ）は、式ＩＩＩまたはその下位式の化合物を１種以上、含有し、ここでＰ1およびＰ2は、異なる重合性基である。
【０１３０】
本別の発明の好ましい実施形態において、ＬＣ媒体の成分Ａ）は、式ＩＩＩまたはその下位式の化合物を１種以上、含有し、ここでＰ1およびＰ2は、同一の重合性基である。
【０１３１】
第三の重合性化合物において、重合性基は好ましくは、アクリレート、メタクリレート、エタクリレート、およびビニルオキシ基から選択される。重合性基のうち特に好ましいものの１つは、ビニルオキシであり、もう一方はアクリレートまたはメタクリレートであり、最も好ましくはメタクリレートである。
【０１３２】
式ＩＩＩの特に好ましい化合物は、以下の式から選択される：
【化１９】
2019501233.tif 000027
式中、Ｗは、Ｈ、ＣＨ3またはＣ2Ｈ5であり、Ｗ11、ｎ１、ｎ２、およびｎ４は、式ＩＩＩ１〜ＩＩＩ４に規定した通りであり、式ＩＩＩ２ａ〜ｃにおけるシクロヘキシレン環は任意で、１個以上の同一または異なる基Ｗ11によって置換されている。
【０１３３】
式ＩＩＩのさらに好ましい化合物は、以下の式から選択される：
【化２０−１】
2019501233.tif 000028
【化２０−２】
2019501233.tif 000029
【化２０−３】
2019501233.tif 000030
【化２０−４】
2019501233.tif 000031
【化２０−５】
2019501233.tif 000032
【０１３４】
式ＩＩＩのさらに好ましい化合物は、以下の式から選択される：
【化２１−１】
2019501233.tif 000033
【化２１−２】
2019501233.tif 000034
【化２１−３】
2019501233.tif 000035
【０１３５】
式ＩＩＩのさらに好ましい化合物は、以下の式から選択される：
【化２２−１】
2019501233.tif 000036
【化２２−２】
2019501233.tif 000037
【０１３６】
本発明の別の好ましい実施形態において、ＬＣ媒体の成分Ａ）はさらに、第三の重合性化合物に加えて、またはこれに代えて、１種以上の第四の重合性化合物を含有し、この第四の重合性化合物は、１つ以上の芳香族環もしくはヘテロ芳香族環、または縮合した芳香族環もしくはヘテロ芳香族環を有する環系と、それに結合した、好ましくは相互に異なる２つの重合性基とを有するものである。
【０１３７】
これらの化合物は好ましくは、式ＩＶ：
Ｐ1−Ｓｐ1−Ｂ1−（Ｚb−Ｂ2）m−Ｓｐ2−Ｐ2  ＩＶ
から選択され、
前記式中、Ｐ1、Ｐ2、Ｓｐ1、Ｓｐ2は、式ＩＩＩで規定した通りであり、
Ｂ1およびＢ2は相互に独立して、それぞれの場合に同一であるかまたは異なって、芳香族、ヘテロ芳香族、脂環式または複素環式の基、好ましくは４〜２５個の環原子を有するものであり、これはまた、縮合環を有することができ、かつ非置換であるか、または式Ｉで規定されたＬによって一置換または多置換されており、ここでＢ1およびＢ2の少なくとも１つは、芳香族基またはヘテロ芳香族基を表し、
Ｚbは、それぞれの場合において同じであるかまたは異なって、−Ｏ−、−Ｓ−、−ＣＯ−、−ＣＯ−Ｏ−、−ＯＣＯ−、−Ｏ−ＣＯ−Ｏ−、−ＯＣＨ2−、−ＣＨ2Ｏ−、−ＳＣＨ2−、−ＣＨ2Ｓ−、−ＣＦ2Ｏ−、−ＯＣＦ2−、−ＣＦ2Ｓ−、−ＳＣＦ2−、−（ＣＨ2）n1−、−ＣＦ2ＣＨ2−、−ＣＨ2ＣＦ2−、−（ＣＦ2）n1−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、ＣＲ0Ｒ00または単結合であり、
Ｒ0およびＲ00はそれぞれ、相互に独立して、Ｈを表すか、または１〜１２個のＣ原子を有するアルキルを表し、かつ
ｍは、０、１、２、３、または４を表し、
ｎ１１は、０、１、２、３、または４を表す。
【０１３８】
特に好ましい式ＩＶの化合物は、Ｂ1およびＢ2がそれぞれ、相互に独立して、１，４−フェニレン、１，３−フェニレン、ナフタレン−１，４−ジイル、ナフタレン−２，６−ジイル、フェナントレン−２，７−ジイル、９，１０−ジヒドロフェナントレン−２，７−ジイル、アントラセン−２，７−ジイル、フルオレン−２，７−ジイル、クマリン、フラボンを表すものであり、ここでさらに、これらの基における１個以上のＣＨ基は、Ｎによって置き換えられていてよく、シクロヘキサン−１，４−ジイル、ここでさらに、１個以上の隣接しないＣＨ2基は、Ｏおよび／またはＳによって置き換えられていてよく、１，４−シクロヘキセニレン、ビシクロ［１．１．１］ペンタン−１，３−ジイル、ビシクロ［２．２．２］オクタン−１，４−ジイル、スピロ［３．３］ヘプタン−２，６−ジイル、ピペリジン−１，４−ジイル、デカヒドロナフタレン−２，６−ジイル、１，２，３，４−テトラヒドロナフタレン−２，６−ジイル、インダン−２，５−ジイル、またはオクタヒドロ−４，７−メタノインダン−２，５−ジイルを表し、これらの基はすべて非置換であるか、または先に規定されたＬによって一置換もしくは多置換されていてよい。
【０１３９】
特に好ましい式ＩＶの化合物は、Ｂ1およびＢ2がそれぞれ、相互に独立して、１，４−フェニレン、１，３−フェニレン、ナフタレン−１，４−ジイル、またはナフタレン−２，６−ジイルを表すものである。
【０１４０】
さらに好ましい式ＩＶの化合物は、以下の式から成る群から選択される：
【化２３−１】
2019501233.tif 000038
【化２３−２】
2019501233.tif 000039
式中、Ｐ1、Ｐ2、Ｓｐ1、Ｓｐ2、およびＬは、式ＩＶで規定した通りであり、
Ｚ1は、−Ｏ−、−ＣＯ−、−Ｃ（ＲyＲz）−、または−ＣＦ2ＣＦ2−であり、
Ｚ2、Ｚ3は、相互に独立して、−ＣＯ−Ｏ−、−Ｏ−ＣＯ−、−ＣＨ2Ｏ−、−ＯＣＨ2−、−ＣＦ2Ｏ−、−ＯＣＦ2−、または−（ＣＨ2）n11−であり、ここでｎ１１は、２、３、または４であり、
ｒは、０、１、２、３または４であり、
ｓは０、１、２または３であり、
ｔは、０、１、または２である。
【０１４１】
特に好ましいのは、式ＩＶ２およびＩＶ３の二反応性化合物である。
【０１４２】
式ＩＶ１〜ＩＶ１３の化合物において、基
【化２４】
2019501233.tif 000040
は好ましくは、
【化２５】
2019501233.tif 000041
であり、
式中、Ｌはそれぞれの場合に、同一であるかまたは異なって、前述の、または後述する意味のいずれかを有し、好ましくはＦ、Ｃｌ、ＣＮ、ＮＯ2、ＣＨ3、Ｃ2Ｈ5、Ｃ（ＣＨ3）3、ＣＨ（ＣＨ3）2、ＣＨ2ＣＨ（ＣＨ3）Ｃ2Ｈ5、ＯＣＨ3、ＯＣ2Ｈ5、ＣＯＣＨ3、ＣＯＣ2Ｈ5、ＣＯＯＣＨ3、ＣＯＯＣ2Ｈ5、ＣＦ3、ＯＣＦ3、ＯＣＨＦ2、ＯＣ2Ｆ5、またはＰ−Ｓｐ−であり、特に好ましくはＦ、Ｃｌ、ＣＮ、ＣＨ3、Ｃ2Ｈ5、ＯＣＨ3、ＣＯＣＨ3、ＯＣＦ3であり、より好ましくはＦ、Ｃｌ、ＣＨ3、ＯＣＨ3、ＣＯＣＨ3、ＣＦ3、またはＯＣＦ3であり、特にＦまたはＣＨ3である。
【０１４３】
式ＩＶ１〜ＩＶ１３の好ましい化合物は、Ｐ1およびＰ2のうち一方が、ビニルオキシ基を表し、もう一方が、アクリレート基、メタクリレート基、またはエタクリレート基を、特に好ましくはメタクリレート基を表すものである。
【０１４４】
さらに好ましい式ＩＶ１〜ＩＶ１３の化合物は、Ｓｐ1およびＳｐ2が、単結合のものである。
【０１４５】
さらに好ましい式ＩＶ１〜ＩＶ１３の化合物は、Ｓｐ1およびＳｐ2の一方が単結合であり、もう一方が、単結合とは異なるものである。
【０１４６】
式ＩＶ１〜ＶＩ１３のさらに好ましい化合物は、単結合とは異なる基Ｓｐ1およびＳｐ3が、−（ＣＨ2）s1−Ｘ’’−であり、ここでｓ１は、１〜６の整数であり、好ましくは２、３、４、または５であり、Ｘ’’は、ベンゼン環に対する結合部であり、かつ−Ｏ−、−Ｏ−ＣＯ−、−ＣＯ−Ｏ、−Ｏ−ＣＯ−Ｏ−、または単結合である。
【０１４７】
特に好ましい式ＩＶの化合物は、以下の式から成る群から選択される：
【化２６】
2019501233.tif 000042
【０１４８】
第一の重合性化合物の濃度、特に式Ｉの化合物の濃度は、ＬＣ媒体中で好ましくは０．５〜２０質量％、特に好ましくは１〜１８質量％、最も好ましくは２〜１５質量％である。
【０１４９】
第二の重合性化合物の濃度、特に式ＩＩの化合物の濃度は、ＬＣ媒体中で好ましくは０．５〜１５質量％、特に好ましくは１〜１２質量％、最も好ましくは２〜１０質量％である。
【０１５０】
第三の重合性化合物の濃度、特に式ＩＩＩの化合物の濃度は、ＬＣ媒体中で好ましくは０．０５〜５質量％、特に好ましくは０．１〜３質量％、最も好ましくは０．２〜２質量％である。
【０１５１】
第四の重合性化合物の濃度、特に式ＩＶの化合物の濃度は、ＬＣ媒体中で好ましくは０．０５〜５質量％、特に好ましくは０．１〜３質量％、最も好ましくは０．２〜２質量％である。
【０１５２】
第一、第二、第三、および第四の重合性化合物、特に式Ｉ、ＩＩ、ＩＩＩおよびＩＶの化合物の合計濃度は、ＬＣ媒体中で好ましくは１〜３０質量％、特に好ましくは１〜２５質量％である。
【０１５３】
本発明の第一の好ましい実施形態において、第一、第二、第三、および第四の重合性化合物、特に式Ｉ、ＩＩ、ＩＩＩ、およびＩＶの化合物の合計濃度は、ＬＣ媒体中で１０〜２０質量％である。
【０１５４】
本発明の第二の好ましい実施形態において、第一、第二、第三、および第四の重合性化合物、特に式Ｉ、ＩＩ、ＩＩＩ、およびＩＶの化合物の合計濃度は、ＬＣ媒体中で５〜１０質量％である。
【０１５５】
本発明の第三の好ましい実施形態において、第一、第二、第三、および第四の重合性化合物、特に式Ｉ、ＩＩ、ＩＩＩ、およびＩＶの化合物の合計濃度は、ＬＣ媒体中で１〜５質量％である。
【０１５６】
第一の重合性化合物または式Ｉの化合物と、第二の重合性化合物または式ＩＩの化合物との比は、ＬＣ媒体中で好ましくは５０：１から１：５０、特に好ましくは１０：１から１：１０、最も好ましくは４：１から１：４である。
【０１５７】
（正確に）１個の重合性基を有する第一および第二の重合性化合物、または式ＩおよびＩＩの化合物の合計濃度は、ＬＣ媒体中で好ましくは、５〜３０質量％である。
【０１５８】
（正確に）２個の重合性基を有する第三および第四の重合性化合物、または式ＩＩＩおよびＩＶの化合物の合計濃度は、ＬＣ媒体中で好ましくは、０．１〜１０質量％、特に好ましくは０．１〜５質量％、最も好ましくは０．１〜２質量％である。
【０１５９】
重合性成分Ａ）が、第一の重合性化合物、好ましくは式Ｉの化合物を１種、２種、または３種、第二の重合性化合物、好ましくは式ＩＩの化合物を１種、２種、または３種、第三の重合性化合物、好ましくは式ＩＩＩの化合物を１種、２種、または３種、および任意で、第四の重合性化合物、好ましくは式ＩＶの化合物を１種、２種、または３種含有するＬＣ媒体が、特に好ましい。
【０１６０】
前述の重合性成分Ａ）以外に、本発明によるＬＣ媒体は、ＬＣ成分Ｂ）またはＬＣホスト混合物を含有し、これは非重合性低分子量化合物から選択されるＬＣ化合物を１種以上、好ましくは２種以上、含有するものである。これらのＬＣ成分は、これらのＬＣ成分が、重合性化合物の重合に適用される条件下で安定的、かつ／または重合反応に対して非反応性であるように、選択される。
【０１６１】
ＬＣ成分Ｂ）またはＬＣホスト混合物が、ネマチックなＬＣ相を有するＬＣ媒体であることが好ましく、好ましくはネマチックなＬＣ相を有するＬＣ媒体であって、キラルな液晶相を有さないものであることが好ましい。ＬＣ成分Ｂ）、またはＬＣホスト混合物は好ましくは、ネマチックなＬＣ混合物である。
【０１６２】
アキラルな重合性化合物が、および成分Ａ）および／またはＢ）の化合物がアキラルな化合物から成る群のみから選択されるＬＣ媒体が、さらに好ましい。
【０１６３】
ＬＣ成分Ｂ）の割合はＬＣ媒体中で好ましくは、７０〜９５質量％である。
【０１６４】
本発明によるＬＣ媒体およびＬＣホスト混合物は好ましくは、ネマチック相範囲が、８０Ｋ以上、特に好ましくは１００Ｋ以上であり、好ましくは回転粘度が２０℃で２５０ｍＰａ・ｓ以下、特に好ましくは２００ｍＰａ・ｓ以下である。
【０１６５】
本発明によるＬＣ媒体およびＬＣホスト混合物の複屈折Δｎは好ましくは、０．０７〜０．１５、特に好ましくは０．０８〜０．１５である。
【０１６６】
本発明の第一の実施形態においてＬＣ媒体は、正の誘電異方性Δεを有する成分Ｂ）またはＬＣホスト混合物を含有する。
【０１６７】
このようなＬＣ媒体は特にＴＮ式、ＯＣＢ式、ポジ型ＶＡ式、ＩＰＳ式、またはＦＦＳ式ディスプレイにおける使用に適しているか、またはΔε＞０のＬＣ材料を用いるモードに関連する。
【０１６８】
第一の好ましい実施形態によるＬＣ媒体およびＬＣホスト混合物は好ましくは、２０℃および１ｋＨｚで＋２〜＋３０、特に好ましくは＋３〜＋２０の正の誘電異方性を有する。
【０１６９】
液晶成分Ｂ）またはＬＣホスト混合物が式ＡおよびＢから選択される化合物を１種以上含有する、第一の好ましい実施形態のＬＣ媒体が、特に好ましい：
【化２７】
2019501233.tif 000043
式中、各基は相互に独立して、それぞれの場合に、同一または異なって、以下の意味を有する：
【化２８】
2019501233.tif 000044
はそれぞれ、相互に独立して、それぞれの場合に同一であるかまたは異なって、
【化２９】
2019501233.tif 000045
であり、
Ｒ21、Ｒ31はそれぞれ、相互に独立して、１〜９個のＣ原子を有するアルキル、アルコキシ、オキサアルキル、またはアルコキシアルキルであるか、または２〜９個のＣ原子を有するアルケニルもしくはアルケニルオキシであり、これらはすべて、任意でフッ化されており、
Ｘ0は、Ｆ、Ｃｌ、１〜６個のＣ原子を有するハロゲン化アルキルもしくはアルコキシであるか、または２〜６個のＣ原子を有するハロゲン化アルケニルもしくはアルケニルオキシであり、
Ｚ31は、−ＣＨ2ＣＨ2−、−ＣＦ2ＣＦ2−、−ＣＯＯ−、トランス−ＣＨ＝ＣＨ−、トランス−ＣＦ＝ＣＦ−、−ＣＨ2Ｏ−、または単結合であり、好ましくは−ＣＨ2ＣＨ2−、−ＣＯＯ−、トランス−ＣＨ＝ＣＨ−、または単結合であり、特に好ましくは−ＣＯＯ−、トランス−ＣＨ＝ＣＨ−、または単結合であり、
Ｌ21、Ｌ22、Ｌ31、Ｌ32はそれぞれ、相互に独立して、ＨまたはＦであり、
ｇは０、１、２または３である。
【０１７０】
式ＡおよびＢの化合物において、Ｘ0は好ましくは、Ｆ、Ｃｌ、ＣＦ3、ＣＨＦ2、ＯＣＦ3、ＯＣＨＦ2、ＯＣＦＨＣＦ3、ＯＣＦＨＣＨＦ2、ＯＣＦＨＣＨＦ2、ＯＣＦ2ＣＨ3、ＯＣＦ2ＣＨＦ2、ＯＣＦ2ＣＨＦ2、ＯＣＦ2ＣＦ2ＣＨＦ2、ＯＣＦ2ＣＦ2ＣＨＦ2、ＯＣＦＨＣＦ2ＣＦ3、ＯＣＦＨＣＦ2ＣＨＦ2、ＯＣＦ2ＣＦ2ＣＦ3、ＯＣＦ2ＣＦ2ＣＣｌＦ2、ＯＣＣｌＦＣＦ2ＣＦ3、またはＣＨ＝ＣＦ2であり、特に好ましくはＦまたはＯＣＦ3であり、最も好ましくはＦである。
【０１７１】
式ＡおよびＢの化合物において、Ｒ21およびＲ31は好ましくは、１個、２個、３個、４個、５個または６個のＣ原子を有する直鎖状のアルキルまたはアルコキシ、および２個、３個、４個、５個、６個または７個のＣ原子を有する直鎖状のアルケニルから選択される。
【０１７２】
式ＡおよびＢの化合物において、ｇは好ましくは１または２である。
【０１７３】
式Ｂの化合物において、Ｚ31は好ましくはＣＯＯ、トランス−ＣＨ＝ＣＨ、または単結合であり、特に好ましくはＣＯＯ、または単結合である。
【０１７４】
ＬＣ媒体の成分Ｂ）は好ましくは、以下の式から成る群から選択される式Ａの化合物を１種以上、含有する：
【化３０】
2019501233.tif 000046
式中、Ａ21、Ｒ21、Ｘ0、Ｌ21、およびＬ22は、式Ａにおける意味を有し、Ｌ23およびＬ24はそれぞれ、相互に独立して、ＨまたはＦであり、Ｘ0は好ましくはＦである。式Ａ１およびＡ２の化合物が、特に好ましい。
【０１７５】
特に好ましい式Ａ１の化合物は、以下の下位式から成る群から選択される：
【化３１−１】
2019501233.tif 000047
【化３１−２】
2019501233.tif 000048
式中、Ｒ21、Ｘ0、Ｌ21、およびＬ22は、式Ａ１における意味を有し、Ｌ23、Ｌ24、Ｌ25，およびＬ26はそれぞれ、相互に独立して、ＨまたはＦであり、Ｘ0は好ましくはＦである。
【０１７６】
式Ａ１の特に好ましい化合物は、以下の下位式から成る群から選択される：
【化３２−１】
2019501233.tif 000049
【化３２−２】
2019501233.tif 000050
【化３２−３】
2019501233.tif 000051
式中、Ｒ21は、式Ａ１で規定した通りである。
【０１７７】
特に好ましい式Ａ２の化合物は、以下の下位式から成る群から選択される：
【化３３−１】
2019501233.tif 000052
【化３３−２】
2019501233.tif 000053
【化３３−３】
2019501233.tif 000054
式中、Ｒ21、Ｘ0、Ｌ21、およびＬ22は、式Ａ２における意味を有し、Ｌ23、Ｌ24、Ｌ25，およびＬ26はそれぞれ、相互に独立して、ＨまたはＦであり、Ｘ0は好ましくはＦである。
【０１７８】
特に好ましい式Ａ２の化合物は、以下の下位式から成る群から選択される：
【化３４−１】
2019501233.tif 000055
【化３４−２】
2019501233.tif 000056
【化３４−３】
2019501233.tif 000057
式中、Ｒ21およびＸ0は、式Ａ２で規定した通りである。
【０１７９】
特に好ましい式Ａ３の化合物は、以下の下位式から成る群から選択される：
【化３５】
2019501233.tif 000058
式中、Ｒ21、Ｘ0、Ｌ21およびＬ22は、式Ａ３に記載した意味を有し、Ｘ0は好ましくは、Ｆである。
【０１８０】
特に好ましい式Ａ４の化合物は、以下の下位式から成る群から選択される：
【化３６】
2019501233.tif 000059
式中、Ｒ21は、式Ａ４で規定した通りである。
【０１８１】
ＬＣ媒体の成分Ｂ）は好ましくは、以下の式から成る群から選択される式Ｂの化合物を１種以上、含有する：
【化３７】
2019501233.tif 000060
式中、ｇ、Ａ31、Ａ32、Ｒ31、Ｘ0、Ｌ31およびＬ32は、式Ｂに記載した意味を有し、Ｘ0は好ましくは、Ｆである。式Ｂ１およびＢ２の化合物が、特に好ましい。
【０１８２】
特に好ましい式Ｂ１の化合物は、以下の下位式から成る群から選択される：
【化３８】
2019501233.tif 000061
式中、Ｒ31、Ｘ0、Ｌ31およびＬ32は、式Ｂ１に記載した意味を有し、Ｘ0は好ましくは、Ｆである。
【０１８３】
極めて特に好ましい式Ｂ１ａの化合物は、以下の下位式から成る群から選択される：
【化３９】
2019501233.tif 000062
式中、Ｒ31は、式Ｂ１で規定した通りである。
【０１８４】
極めて特に好ましい式Ｂ１ｂの化合物は、以下の下位式から成る群から選択される：
【化４０】
2019501233.tif 000063
式中、Ｒ31は、式Ｂ１で規定した通りである。
【０１８５】
特に好ましい式Ｂ２の化合物は、以下の下位式から成る群から選択される：
【化４１−１】
2019501233.tif 000064
【化４１−２】
2019501233.tif 000065
【化４１−３】
2019501233.tif 000066
式中、Ｒ31、Ｘ0、Ｌ31、およびＬ32は、式Ｂ２における意味を有し、Ｌ33、Ｌ34、Ｌ35、およびＬ36はそれぞれ、相互に独立して、ＨまたはＦであり、Ｘ0は好ましくはＦである。
【０１８６】
極めて特に好ましい式Ｂ２の化合物は、以下の下位式から成る群から選択される：
【化４２】
2019501233.tif 000067
式中、Ｒ3１は、式Ｂ２で規定した通りである。
【０１８７】
極めて特に好ましい式Ｂ２ｂの化合物は、以下の下位式から成る群から選択される：
【化４３】
2019501233.tif 000068
式中、Ｒ31は、式Ｂ２で規定した通りである。
【０１８８】
極めて特に好ましい式Ｂ２ｃの化合物は、以下の下位式から成る群から選択される：
【化４４】
2019501233.tif 000069
式中、Ｒ31は、式Ｂ２で規定した通りである。
【０１８９】
極めて特に好ましい式Ｂ２ｄおよびＢ２ｅの化合物は、以下の下位式から成る群から選択される：
【化４５】
2019501233.tif 000070
式中、Ｒ31は、式Ｂ２で規定した通りである。
【０１９０】
極めて特に好ましい式Ｂ２ｆの化合物は、以下の下位式から成る群から選択される：
【化４６】
2019501233.tif 000071
式中、Ｒ31は、式Ｂ２で規定した通りである。
【０１９１】
極めて特に好ましい式Ｂ２ｇの化合物は、以下の下位式から成る群から選択される：
【化４７】
2019501233.tif 000072
式中、Ｒ31は、式Ｂ２で規定した通りである。
【０１９２】
極めて特に好ましい式Ｂ２ｈの化合物は、以下の下位式から成る群から選択される：
【化４８】
2019501233.tif 000073
式中、Ｒ31は、式Ｂ２で規定した通りである。
【０１９３】
極めて特に好ましい式Ｂ２ｉの化合物は、以下の下位式から成る群から選択される：
【化４９】
2019501233.tif 000074
式中、Ｒ31は、式Ｂ２で規定した通りである。
【０１９４】
極めて特に好ましい式Ｂ２ｋの化合物は、以下の下位式から成る群から選択される：
【化５０】
2019501233.tif 000075
式中、Ｒ31は、式Ｂ２で規定した通りである。
【０１９５】
極めて特に好ましい式Ｂ２ｌの化合物は、以下の下位式から成る群から選択される：
【化５１】
2019501233.tif 000076
式中、Ｒ31は、式Ｂ２で規定した通りである。
【０１９６】
式Ｂ１および／またはＢ２に代えて、またはこれらに加えて、ＬＣ媒体の成分Ｂ）はまた、前述の式Ｂ３の化合物を１種以上、含有することができる。
【０１９７】
特に好ましい式Ｂ３の化合物は、以下の下位式から成る群から選択される：
【化５２】
2019501233.tif 000077
式中、Ｒ31は、式Ｂ３で規定した通りである。
【０１９８】
ＬＣ媒体の成分Ｂ）は好ましくは、式Ａおよび／またはＢに加えて、式Ｃの化合物を１種以上、含有する：
【化５３】
2019501233.tif 000078
式中、各基はそれぞれ、以下の意味を有する：
【化５４】
2019501233.tif 000079
はそれぞれ、相互に独立して、それぞれの場合に同一であるかまたは異なって、
【化５５】
2019501233.tif 000080
であり、
Ｒ41、Ｒ42はそれぞれ、相互に独立して、１〜９個のＣ原子を有するアルキル、アルコキシ、オキサアルキル、またはアルコキシアルキルであるか、または２〜９個のＣ原子を有するアルケニルもしくはアルケニルオキシであり、これらはすべて、任意でフッ化されており、
Ｚ41、Ｚ42はそれぞれ、相互に独立して、−ＣＨ2ＣＨ2−、−ＣＯＯ−、トランス−ＣＨ＝ＣＨ−、トランス−ＣＦ＝ＣＦ−、−ＣＨ2Ｏ−、−ＣＦ2Ｏ−、−Ｃ≡Ｃ−、または単結合であり、好ましくは単結合であり、
ｈは０、１、２または３である。
【０１９９】
式Ｃの化合物において、Ｒ41およびＲ42は好ましくは、１個、２個、３個、４個、５個または６個のＣ原子を有する直鎖状のアルキルまたはアルコキシ、および２個、３個、４個、５個、６個または７個のＣ原子を有する直鎖状のアルケニルから選択される。
【０２００】
式Ｃの化合物において、ｈは好ましくは０、１または２である。
【０２０１】
式Ｃの化合物においてＺ41およびＺ42は、好ましくはＣＯＯ、トランス−ＣＨ＝ＣＨ、および単結合から選択され、特に好ましくはＣＯＯおよび単結合から選択される。
【０２０２】
さらに好ましい式Ｃの化合物は、以下の下位式から成る群から選択される：
【化５６−１】
2019501233.tif 000081
【化５６−２】
2019501233.tif 000082
式中、Ｒ41およびＲ42は、式Ｃに記載した意味を有し、好ましくはそれぞれ、相互に独立して、１〜７個のＣ原子を有するアルキル、アルコキシ、フッ化アルキルもしくはフッ化アルコキシ、または２〜７個のＣ原子を有するアルケニル、アルケニルオキシ、アルコキシアルキルもしくはフッ化アルケニルを表す。
【０２０３】
本発明の別の好ましい実施形態において、ＬＣ媒体の成分Ｂ）は好ましくは、式Ａおよび／またはＢに加えて、式Ｄの化合物を１種以上、含有する：
【化５７】
2019501233.tif 000083
式中、Ａ41、Ａ42、Ｚ41、Ｚ42、Ｒ41、Ｒ42、およびｈは、式Ｃに記載に意味を有するか、または前述の、および後述する好ましい意味のいずれかを有する。
【０２０４】
好ましい式Ｄの化合物は、以下の下位式から成る群から選択される：
【化５８】
2019501233.tif 000084
式中、Ｒ41およびＲ42は、式Ｄに記載の意味を有し、Ｒ41は好ましくは、アルキルを表し、式Ｄ１においてＲ42は好ましくは、アルケニル、特に好ましくは−（ＣＨ2）2−ＣＨ＝ＣＨ−ＣＨ3を表し、式Ｄ２においてＲ42は好ましくは、アルキル、−（ＣＨ2）2−ＣＨ＝ＣＨ2、または−（ＣＨ2）2−ＣＨ＝ＣＨ−ＣＨ3を表す。
【０２０５】
本発明の別の好ましい実施形態において、ＬＣ媒体の成分Ｂ）は好ましくは、式Ａおよび／またはＢに加えて、アルケニル基を有する式Ｅの化合物を１種以上、含有する：
【化５９】
2019501233.tif 000085
式中、各基は、それぞれの場合に同一または異なって、それぞれ相互に独立して、以下の意味を有する：
【化６０】
2019501233.tif 000086
ＲA1は、２〜９個のＣ原子を有するアルケニルであるか、環Ｘ、Ｙ、およびＺのうち少なくとも１つがシクロヘキセニルを表す場合にはまた、ＲA2の意味のいずれかであり、
ＲA2は、１〜１２個のＣ原子を有するアルキルであり、ここでさらに、１個または２個の非隣接ＣＨ2基は、−Ｏ−、−ＣＨ＝ＣＨ−、−ＣＯ−、−ＯＣＯ−、または−ＣＯＯ−によって、Ｏ原子が直接相互に結合していないように置き換えられていてよく、
ｘは、１または２である
ＲA2は好ましくは、１〜８個のＣ原子を有する直鎖状のアルキルまたはアルコキシ、または２〜７個のＣ原子を有する直鎖状のアルケニルである。
【０２０６】
式Ｅの好ましい化合物は、以下の下位式から選択される：
【化６１−１】
2019501233.tif 000087
【化６１−２】
2019501233.tif 000088
式中、アルキル、およびアルキル*は、それぞれ相互に独立して、１〜６個のＣ原子を有する直鎖状アルキル基を表し、アルケニルおよびアルケニル*はそれぞれ、相互に独立して、２〜７個のＣ原子を有する直鎖状アルケニル基を表す。アルケニルおよびアルケニル*は好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【０２０７】
式Ｅの極めて好ましい化合物は、以下の下位式から選択される：
【化６２】
2019501233.tif 000089
式中、ｍは１、２、３、４、５または６を表し、ｉは０、１、２または３を表し、Ｒb1は、Ｈ、ＣＨ3、またはＣ2Ｈ5を表す。
【０２０８】
式Ｅの極めて特に好ましい化合物は、以下の下位式から選択される：
【化６３】
2019501233.tif 000090
【０２０９】
最も好ましいのは、式Ｅ１ａ２、Ｅ１ａ５、Ｅ３ａ１、およびＥ６ａ１の化合物である。
【０２１０】
本発明の別の好ましい実施形態において、ＬＣ媒体の成分Ｂ）は好ましくは、式Ａおよび／またはＢに加えて、式Ｆの化合物を１種以上、含有する：
【化６４】
2019501233.tif 000091
式中、各基は相互に独立して、それぞれの場合に、同一または異なって、以下の意味を有する：
【化６５】
2019501233.tif 000092
Ｒ21、Ｒ31はそれぞれ、相互に独立して、１〜９個のＣ原子を有するアルキル、アルコキシ、オキサアルキル、またはアルコキシアルキルであるか、または２〜９個のＣ原子を有するアルケニルもしくはアルケニルオキシであり、これらはすべて、任意でフッ化されており、
Ｘ0は、Ｆ、Ｃｌ、１〜６個のＣ原子を有するハロゲン化アルキルもしくはアルコキシであるか、または２〜６個のＣ原子を有するハロゲン化アルケニルもしくはアルケニルオキシであり、
Ｚ21は、−ＣＨ2ＣＨ2−、−ＣＦ2ＣＦ2−、−ＣＯＯ−、トランス−ＣＨ＝ＣＨ−、トランス−ＣＦ＝ＣＦ−、−ＣＨ2Ｏ−、−ＣＦ2Ｏ−、−Ｃ≡Ｃ−、または単結合であり、好ましくは−ＣＦ2Ｏ−であり、
Ｌ21、Ｌ22、Ｌ31、Ｌ24はそれぞれ、相互に独立して、ＨまたはＦであり、
ｇは０、１、２または３である。
【０２１１】
特に好ましい式Ｆの化合物は、以下の式から成る群から選択される：
【化６６】
2019501233.tif 000093
式中、Ｒ21、Ｘ0、Ｌ21、およびＬ22は、式Ｆにおける意味を有し、Ｌ25およびＬ26はそれぞれ、相互に独立して、ＨまたはＦであり、Ｘ0は好ましくはＦである。
【０２１２】
極めて特に好ましい式Ｆ１〜Ｆ３の化合物は、以下の下位式から成る群から選択される：
【化６７】
2019501233.tif 000094
式中、Ｒ21は、式Ｆ１で規定した通りである。
【０２１３】
本発明の別の好ましい実施形態において、ＬＣ媒体の成分Ｂ）は好ましくは、式Ａおよび／またはＢに加えて、シアノ基を有する式Ｇの化合物を１種以上、含有する：
【化６８】
2019501233.tif 000095
式中、各基はそれぞれ、以下の意味を有する：
【化６９】
2019501233.tif 000096
はそれぞれ、相互に独立して、それぞれの場合に同一であるかまたは異なって、
【化７０】
2019501233.tif 000097
であり、
Ｒ51、Ｒ52はそれぞれ、相互に独立して、１〜９個のＣ原子を有するアルキル、アルコキシ、オキサアルキル、またはアルコキシアルキルであるか、または２〜９個のＣ原子を有するアルケニルもしくはアルケニルオキシであり、これらはすべて、任意でフッ化されており、
Ｚ51、Ｚ42は、−ＣＨ2ＣＨ2−、−ＣＯＯ−、トランス−ＣＨ＝ＣＨ−、トランス−ＣＦ＝ＣＦ−、−ＣＨ2Ｏ−、−ＣＦ2Ｏ−、−Ｃ≡Ｃ−、または単結合であり、好ましくは単結合であり、
Ｌ51、Ｌ52はそれぞれ、相互に独立して、ＨまたはＦであり、
ｉは、０、１、２または３である。
【０２１４】
式Ｇの好ましい化合物は、以下の下位式から選択される：
【化７１−１】
2019501233.tif 000098
【化７１−２】
2019501233.tif 000099
式中、Ｒ51は、式Ｇで規定した通りであり、Ｌ1およびＬ2はそれぞれ、相互に独立して、ＨまたはＦである。
【０２１５】
式Ｇ１、Ｇ２およびＧ５の化合物が、特に好ましい。
【０２１６】
好ましい式Ｇ１〜Ｇ９の化合物は、Ｌ51およびＬ52がＦである化合物である。
【０２１７】
式Ｇ１〜Ｇ７のさらに好ましい化合物は、Ｌ51がＦであり、Ｌ52がＨである化合物である。
【０２１８】
特に好ましい式Ｇの化合物は、以下の下位式から成る群から選択される：
【化７２−１】
2019501233.tif 000100
【化７２−２】
2019501233.tif 000101
式中、Ｒ51は、式Ｇで規定した通りである。
【０２１９】
式Ｇ、Ｇ１〜Ｇ７、およびその下位式の化合物において、Ｒ51は特に好ましくは、１〜８個の炭素原子を有するアルキルもしくはアルコキシ、または２〜７個の炭素原子を有するアルケニルである。
【０２２０】
ＬＣホスト混合物における式ＡおよびＢの化合物の濃度は、好ましくは２〜６０質量％、特に好ましくは３〜４５質量％、最も好ましくは４〜３５質量％である。
【０２２１】
ＬＣホスト混合物における式ＣおよびＤの化合物の濃度は、好ましくは２〜７０質量％、特に好ましくは５〜６５質量％、最も好ましくは１０〜６０質量％である。
【０２２２】
ＬＣホスト混合物における式Ｅの化合物の濃度は、好ましくは５〜５０質量％、特に好ましくは５〜３５質量％である。
【０２２３】
ＬＣホスト混合物における式Ｆの化合物の濃度は、好ましくは２〜３０質量％、特に好ましくは５〜２０質量％である。
【０２２４】
本発明のさらなる好ましい実施形態（これらのあらゆる組み合わせも含まれる）を以下に記す。
【０２２５】
ａ）ＬＣホスト混合物は、高い正の誘電異方性、好ましくはΔε＞１５を有する式Ａおよび／またはＢの化合物を１種以上含有する。
【０２２６】
ｂ）ＬＣホスト混合物は、式Ａ１ａ２、Ａ１ｂ１、Ａ１ｄ１、Ａ１ｆ１、Ａ２ａ１、Ａ２ｈ１、Ａ２Ｉ１、Ａ２Ｉ２、Ａ２ｋ１、Ｂ２ｈ３、Ｂ２Ｉ１、Ｆ１ａから成る群から選択される化合物を１種以上、含有する。ＬＣホスト混合物におけるこれらの化合物の割合は、４〜４０％、特に好ましくは３５％である。
【０２２７】
ｃ）ＬＣホスト混合物は、式Ｃ３、Ｃ４、Ｃ５、Ｃ９、およびＤ２から成る群から選択される化合物を１種以上、含有する。ＬＣホスト混合物におけるこれらの化合物の割合は、８〜７０％、特に好ましくは１０〜６０％である。
【０２２８】
ｄ）ＬＣホスト混合物は、式Ｇ１、Ｇ２およびＧ５から成る群、好ましくはＧ１ａ、Ｇ２ａおよびＧ５ａから成る群から選択される化合物を１種以上、含有する。ＬＣホスト混合物におけるこれらの化合物の割合は、４〜４０％、特に好ましくは５〜３５％である。
【０２２９】
ｅ）ＬＣホスト混合物は、式Ｅ１、Ｅ３およびＥ６から成る群、好ましくはＥ１ａ、Ｅ３ａおよびＥ６ａから成る群、特に好ましくはＥ１ａ２、Ｅ１ａ５、Ｅ３ａ１およびＥ６ａ１から成る群から選択される化合物を１種以上、含有する。ＬＣホスト混合物におけるこれらの化合物の割合は、５〜６０％、特に好ましくは１０〜５０％である。
【０２３０】
本発明の第二の実施形態においてＬＣ媒体は、負の誘電異方性Δεを有する成分Ｂ）またはＬＣホスト混合物を含有する。
【０２３１】
このようなＬＣ媒体は特にＶＡ式、ＩＰＳ式、およびＵＢ−ＦＦＳ式ディスプレイにおける使用に適しているか、またはΔε＜０のＬＣ材料を用いるモードに関連する。
【０２３２】
第二の好ましい実施形態によるＬＣ媒体およびＬＣホスト混合物は好ましくは、２０℃および１ｋＨｚで−０．５〜−１０、特に好ましくは−２．５〜−７．５の負の誘電異方性を有する。
【０２３３】
この第二の好ましいＬＣ媒体の特に好ましい実施形態は、以下のａ）〜ｚ２）のものである：
ａ）成分Ｂ）またはＬＣホスト混合物が、式ＣＹおよびＰＹから選択される化合物を１種以上、含有するＬＣ媒体：
【化７３】
2019501233.tif 000102
式中、
ａは、１または２を表し、
ｂは、０または１を表し、
【化７４】
2019501233.tif 000103
Ｒ1およびＲ2はそれぞれ、相互に独立して、１〜１２個のＣ原子を有するアルキルを表し、ここではさらに、１個以上の非隣接ＣＨ2基が、−Ｏ−、−ＣＨ＝ＣＨ−、−ＣＯ−、−ＯＣＯ−、または−ＣＯＯ−によって、Ｏ原子が直接相互に結合しないように置き換えられていてよく、これは好ましくは１〜６個のＣ原子を有するアルキルまたはアルコキシを表し、
ＺxおよびＺyはそれぞれ、相互に独立して、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−、または単結合を表し、好ましくは単結合を表し、
Ｌ1〜4はそれぞれ、相互に独立して、Ｆ、Ｃｌ、ＯＣＦ3、ＣＦ3、ＣＨ3、ＣＨ2Ｆ、ＣＨＦ2を表す。
【０２３４】
好ましくは、Ｌ1およびＬ2はともにＦを表すか、またはＬ1およびＬ2の一方がＦを表し、もう一方がＣｌを表すか、またはＬ3およびＬ4の両方がＦを表すか、またはＬ3およびＬ4の一方がＦを表し、もう一方がＣｌを表す。
【０２３５】
式ＣＹの化合物は好ましくは、以下の下位式から成る群から選択される：
【化７５−１】
2019501233.tif 000104
【化７５−２】
2019501233.tif 000105
【化７５−３】
2019501233.tif 000106
【化７５−４】
2019501233.tif 000107
【化７５−５】
2019501233.tif 000108
式中、ａは１または２を表し、アルキルおよびアルキル*はそれぞれ、相互に独立して、１〜６個のＣ原子を有する直鎖状アルキル基を表し、アルケニルは、２〜６個のＣ原子を有する直鎖状アルケニル基を表し、（Ｏ）は、酸素原子または単結合を表す。アルケニルは好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【０２３６】
特に好ましいのは、式ＣＹ２、ＣＹ８、ＣＹ１０およびＣＹ１６から選択される化合物である。
【０２３７】
式ＰＹの化合物は好ましくは、以下の下位式から成る群から選択される：
【化７６−１】
2019501233.tif 000109
【化７６−２】
2019501233.tif 000110
【化７６−３】
2019501233.tif 000111
【化７６−４】
2019501233.tif 000112
式中、アルキルおよびアルキル*はそれぞれ、相互に独立して、１〜６個のＣ原子を有する直鎖状アルキル基を表し、アルケニルは、２〜６個のＣ原子を有する直鎖状アルケニル基を表し、（Ｏ）は、酸素原子または単結合を表す。アルケニルは好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【０２３８】
特に好ましいのは、式ＰＹ２、ＰＹ８、ＰＹ１０、およびＰＹ１６から選択される化合物である。
【０２３９】
式ＣＹおよびＰＹならびにその下位式の化合物の濃度は、ＬＣ媒体中で好ましくは、１０〜７０質量％、特に好ましくは１５〜５０質量％である。
【０２４０】
式ＣＹおよびその下位式の化合物の濃度は、ＬＣ媒体中で好ましくは、２〜４０質量％、特に好ましくは３〜３０質量％である。
【０２４１】
式ＰＹおよびその下位式の化合物の濃度は、ＬＣ媒体中で好ましくは、２〜５０質量％、特に好ましくは３〜４０質量％である。
【０２４２】
ｂ）成分Ｂ）またはＬＣホスト混合物が、アルケニル基を有するメソゲン化合物またはＬＣ化合物（以下ではまた、「アルケニル化合物」とも呼ぶ）を１種以上含有するＬＣ媒体、ここで前記アルケニル基は、ＬＣ媒体中に含まれる重合性化合物の重合に使用される条件下での重合反応に適したものである。
【０２４３】
成分Ｂ）またはＬＣホスト混合物は好ましくは、式ＡＮおよびＡＹから選択されるアルケニル化合物を１種以上、含有する：
【化７７】
2019501233.tif 000113
式中、各基は、それぞれの場合に同一または異なって、それぞれ相互に独立して、以下の意味を有する：
【化７８】
2019501233.tif 000114
ＲA1は、２〜９個のＣ原子を有するアルケニルであるか、環Ｘ、Ｙ、およびＺのうち少なくとも１つがシクロヘキセニルを表す場合にはまた、ＲA2の意味のいずれかであり、
ＲA2は、１〜１２個のＣ原子を有するアルキルであり、ここでさらに、１個または２個の非隣接ＣＨ2基は、−Ｏ−、−ＣＨ＝ＣＨ−、−ＣＯ−、−ＯＣＯ−、または−ＣＯＯ−によって、Ｏ原子が直接相互に結合していないように置き換えられていてよく、
Ｚxは、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−、または単結合、好ましくは単結合であり、
Ｌ1,2は、Ｈ、Ｆ、Ｃｌ、ＯＣＦ3、ＣＦ3、ＣＨ3、ＣＨ2Ｆ、またはＣＨＦ2Ｈであり、好ましくはＨ、ＦまたはＣｌであり、
ｘは、１または２であり、
ｚは、０または１である。
【０２４４】
式ＡＮおよびＡＹの好ましい化合物は、ＲA2が、エテニル、プロペニル、ブテニル、ペンテニル、ヘキセニル、およびヘプテニルから選択される化合物である。
【０２４５】
好ましい実施形態において、成分Ｂ）またはＬＣホスト混合物は、以下の下位式から選択される式ＡＮの化合物を１種以上、含有する：
【化７９−１】
2019501233.tif 000115
【化７９−２】
2019501233.tif 000116
式中、アルキル、およびアルキル*は、それぞれ相互に独立して、１〜６個のＣ原子を有する直鎖状アルキル基を表し、アルケニルおよびアルケニル*はそれぞれ、相互に独立して、２〜７個のＣ原子を有する直鎖状アルケニル基を表す。アルケニルおよびアルケニル*は好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【０２４６】
成分Ｂ）またはＬＣホスト混合物は好ましくは、式ＡＮ１、ＡＮ２、ＡＮ３およびＡＮ６から選択される化合物を１種以上含有し、特に好ましくは、式ＡＮ１の化合物を１種以上含有する。
【０２４７】
別の好ましい実施形態において、成分Ｂ）またはＬＣホスト混合物は、以下の下位式から選択される式ＡＮの化合物を１種以上、含有する：
【化８０】
2019501233.tif 000117
式中、ｍは１、２、３、４、５または６を表し、ｉは０、１、２または３を表し、Ｒb1は、Ｈ、ＣＨ3、またはＣ2Ｈ5を表す。
【０２４８】
別の好ましい実施形態において、成分Ｂ）またはＬＣホスト混合物は、以下の下位式から選択される化合物を１種以上、含有する：
【化８１】
2019501233.tif 000118
【０２４９】
最も好ましいのは、式ＡＮ１ａ２およびＡＮ１ａ５の化合物である。
【０２５０】
別の好ましい実施形態において、成分Ｂ）またはＬＣホスト混合物は、以下の下位式から選択される式ＡＹの化合物を１種以上、含有する：
【化８２−１】
2019501233.tif 000119
【化８２−２】
2019501233.tif 000120
【化８２−３】
2019501233.tif 000121
【化８２−４】
2019501233.tif 000122
【化８２−５】
2019501233.tif 000123
式中、アルキル、およびアルキル*は、それぞれ相互に独立して、１〜６個のＣ原子を有する直鎖状アルキル基を表し、「（Ｏ）」は、Ｏ原子または単結合を表し、アルケニルおよびアルケニル*はそれぞれ、相互に独立して、２〜７個のＣ原子を有する直鎖状アルケニル基を表す。アルケニルおよびアルケニル*は好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【０２５１】
別の好ましい実施形態において、成分Ｂ）またはＬＣホスト混合物は、以下の下位式から選択される式ＡＹの化合物を１種以上、含有する：
【化８３】
2019501233.tif 000124
式中、ｍおよびｎはそれぞれ、相互に独立して、１、２、３、４、５または６を表し、アルケニルは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【０２５２】
式ＡＮおよびＡＹの化合物の割合は好ましくは、ＬＣ媒体中で２〜７０質量％、特に好ましくは５〜６０質量％、最も好ましくは１０〜５０質量％である。
【０２５３】
ＬＣ媒体中媒体またはＬＣホスト混合物は好ましくは、式ＡＮおよびＡＹから選択される化合物を１〜５種、好ましくは１種、２種、または３種、含有する。
【０２５４】
本発明の別の好ましい実施形態において、ＬＣ媒体は好ましくは、式ＡＹ１４の化合物、特に好ましくはＡＹ１４ａの化合物を１種以上、含有する。式ＡＹ１４およびＡＹ１４ａの化合物の割合は、ＬＣ媒体中で好ましくは３〜２０質量％である。
【０２５５】
式ＡＮおよび／またはＡＹのアルケニル化合物を添加することにより、ＬＣ媒体の粘度低下、およびＬＣ媒体の応答時間短縮が可能になる。
【０２５６】
ｃ）成分Ｂ）またはＬＣホスト混合物が、以下の式の化合物を１種以上、含有するＬＣ媒体：
【化８４】
2019501233.tif 000125
式中、各基はそれぞれ、以下の意味を有する：
【化８５】
2019501233.tif 000126
Ｒ3およびＲ4は、それぞれ相互に独立して、１〜１２個のＣ原子を有するアルキルを表し、ここでさらに、１個または２個の非隣接ＣＨ2基は、−Ｏ−、−ＣＨ＝ＣＨ−、−ＣＯ−、−ＯＣＯ−、または−ＣＯＯ−によって、Ｏ原子が直接相互に結合していないように置き換えられていてよく、
Ｚyは、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−、または単結合、好ましくは単結合である。
【０２５７】
式ＺＫの化合物は好ましくは、以下の下位式から成る群から選択される：
【化８６】
2019501233.tif 000127
式中、アルキルおよびアルキル*はそれぞれ、相互に独立して、１〜６個のＣ原子を有する直鎖状アルキル基を表し、アルケニルは、２〜６個のＣ原子を有する直鎖状アルケニル基を表す。アルケニルは好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【０２５８】
特に好ましいのは、式ＺＫ１の化合物である。
【０２５９】
特に好ましい式ＺＫの化合物は、以下の下位式から成る群から選択される：
【化８７】
2019501233.tif 000128
式中、ブロピル基、ブチル基、およびペンチル基は、直鎖状の基である。
【０２６０】
最も好ましいのは、式ＺＫ１ａの化合物である。
【０２６１】
ｄ）成分Ｂ）またはＬＣホスト混合物がさらに、以下の式の化合物を１種以上、含有するＬＣ媒体：
【化８８】
2019501233.tif 000129
式中、各基は、それぞれの場合に同一または異なって、以下の意味を有する：
Ｒ5およびＲ6は、それぞれ相互に独立して、１〜１２個のＣ原子を有するアルキルを表し、ここでさらに、１個または２個の非隣接ＣＨ2基は、−Ｏ−、−ＣＨ＝ＣＨ−、−ＣＯ−、−ＯＣＯ−、または−ＣＯＯ−によって、Ｏ原子が直接相互に結合していないように置き換えられていてよく、好ましくは１〜６個のＣ原子を有するアルキルまたはアルコキシであり、
【化８９】
2019501233.tif 000130
ｅは、１または２を表す。
【０２６２】
式ＤＫの化合物は好ましくは、以下の下位式から成る群から選択される：
【化９０−１】
2019501233.tif 000131
【化９０−２】
2019501233.tif 000132
式中、アルキルおよびアルキル*は、それぞれ相互に独立して、１〜６個のＣ原子を有する直鎖状アルキル基を表し、アルケニルは、２〜６個のＣ原子を有する直鎖状アルケニル基を表す。アルケニルは好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【０２６３】
ｅ）成分Ｂ）またはＬＣホスト混合物がさらに、以下の式の化合物を１種以上、含有するＬＣ媒体：
【化９１】
2019501233.tif 000133
式中、各基はそれぞれ、以下の意味を有する：
【化９２】
2019501233.tif 000134
ただし、少なくとも１個の環Ｆは、シクロヘキシレンとは異なり、
ｆは、１または２を表し、
Ｒ1およびＲ2は、それぞれ相互に独立して、１〜１２個の炭素原子を有するアルキルを表し、ここでさらに、１個または２個の非隣接ＣＨ2基は、−Ｏ−、−ＣＨ＝ＣＨ−、−ＣＯ−、−ＯＣＯ−、または−ＣＯＯ−によって、Ｏ原子が直接相互に結合していないように置き換えられていてよく、
Ｚxは、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−、または単結合、好ましくは単結合であり、
Ｌ1およびＬ2はそれぞれ、相互に独立して、Ｆ、Ｃｌ、ＯＣＦ3、ＣＦ3、ＣＨ3、ＣＨ2Ｆ、ＣＨＦ2を表す。
【０２６４】
好ましくは、基Ｌ1およびＬ2の両方がＦを表すか、または基Ｌ1およびＬ2の一方がＦを表し、もう一方がＣｌを表す。
【０２６５】
式ＬＹの化合物は好ましくは、以下の下位式から成る群から選択される：
【化９３−１】
2019501233.tif 000135
【化９３−２】
2019501233.tif 000136
【化９３−３】
2019501233.tif 000137
【化９３−４】
2019501233.tif 000138
式中、Ｒ1は、前述の意味を有し、アルキルは、１〜６個のＣ原子を有する直鎖状のアルキル基を表し、（Ｏ）は酸素原子または単結合を表し、ｖは、１〜６の整数を表す。Ｒ1は好ましくは、１〜６個のＣ原子を有する直鎖状のアルキル、または２〜６個のＣ原子を有する直鎖状のアルケニルを表し、特にＣＨ3、Ｃ2Ｈ5、ｎ−Ｃ3Ｈ7、ｎ−Ｃ4Ｈ9、ｎ−Ｃ5Ｈ11、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【０２６６】
ｆ）成分Ｂ）またはＬＣホスト混合物がさらに、以下の式から成る群から選択される化合物を１種以上、含有するＬＣ媒体：
【化９４】
2019501233.tif 000139
式中、アルキルはＣ1〜6アルキルを表し、Ｌxは、ＨまたはＦを表し、Ｘは、Ｆ、Ｃｌ、ＯＣＦ3、ＯＣＨＦ2、またはＯＣＨ＝ＣＦ2を表す。特に好ましいのは、ＸがＦを表す式Ｇ１の化合物である。
【０２６７】
ｇ）成分Ｂ）またはＬＣホスト混合物がさらに、以下の式から成る群から選択される化合物を１種以上、含有するＬＣ媒体：
【化９５−１】
2019501233.tif 000140
【化９５−２】
2019501233.tif 000141
【化９５−３】
2019501233.tif 000142
式中、Ｒ5は、Ｒ1について先に示した意味のいずれかを有し、アルキルはＣ1〜6アルキルを表し、ｄは０または１を表し、ｚおよびｍはそれぞれ、相互に独立して、１〜６の整数を表す。これらの化合物におけるＲ5は特に好ましくは、Ｃ1〜6アルキル、Ｃ1〜6アルコキシ、またはＣ2〜6アルケニルであり、ｄは好ましくは１である。本発明によるＬＣ媒体は好ましくは、上記式の化合物を１種以上、５質量％以上の量で含有する。
【０２６８】
ｈ）成分Ｂ）またはＬＣホスト混合物がさらに、以下の式から成る群から選択されるビフェニル化合物を１種以上、含有するＬＣ媒体：
【化９６】
2019501233.tif 000143
式中、アルキル、およびアルキル*は、それぞれ相互に独立して、１〜６個のＣ原子を有する直鎖状アルキル基を表し、アルケニルおよびアルケニル*はそれぞれ、相互に独立して、２〜６個のＣ原子を有する直鎖状アルケニル基を表す。アルケニルおよびアルケニル*は好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ３−（ＣＨ2）3−ＣＨ＝ＣＨ−、またはＣＨ3−ＣＨ＝ＣＨ−（ＣＨ2）2−を表す。
【０２６９】
ＬＣホスト混合物における式Ｂ１〜Ｂ３のビフェニル化合物の割合は、好ましくは少なくとも３質量％、特に５質量％以上である。
【０２７０】
式Ｂ２の化合物が、特に好ましい。
【０２７１】
式Ｂ１〜Ｂ３の化合物は好ましくは、以下の下位式から成る群から選択される：
【化９７】
2019501233.tif 000144
式中、アルキル*は、１〜６個のＣ原子を有するアルキルを表す。本発明による媒体は特に好ましくは、式Ｂ１ａおよび／またはＢ２ｃの化合物を１種以上、含有する。
【０２７２】
ｉ）成分Ｂ）またはＬＣホスト混合物がさらに、以下の式のテルフェニル化合物を１種以上、含有するＬＣ媒体：
【化９８】
2019501233.tif 000145
式中、Ｒ5およびＲ6はそれぞれ、相互に独立して、前述の意味のいずれかを有し、
【化９９】
2019501233.tif 000146
はそれぞれ、相互に独立して、
【化１００】
2019501233.tif 000147
を表し、
式中、Ｌ5は、ＦまたはＣｌ、好ましくはＦを表し、Ｌ6は、Ｆ、Ｃｌ、ＯＣＦ3、ＣＦ3、ＣＨ3、ＣＨ2Ｆ、またはＣＨＦ2、好ましくはＦを表す。
【０２７３】
式Ｔの化合物は好ましくは、以下の下位式から成る群から選択される：
【化１０１−１】
2019501233.tif 000148
【化１０１−２】
2019501233.tif 000149
【化１０１−３】
2019501233.tif 000150
【化１０１−４】
2019501233.tif 000151
式中、Ｒは、１〜７個のＣ原子を有する直鎖状のアルキル基またはアルコキシ基を表し、Ｒ*は、２〜７個のＣ原子を有する直鎖状のアルケニル基を表し、（Ｏ）は酸素原子または単結合を表し、ｍは、１〜６の整数を表す。Ｒ*は好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【０２７４】
Ｒは好ましくは、メチル、エチル、プロピル、ブチル、ペンチル、ヘキシル、メトキシ、エトキシ、プロポキシ、ブトキシ、またはペントキシを表す。
【０２７５】
本発明によるＬＣホスト混合物は好ましくは、式Ｔのテルフェニルおよびその好ましい下位式のテルフェニルを、０．５〜３０質量％の量、特に１〜２０質量％の量で含有する。
【０２７６】
特に好ましいのは、式Ｔ１、Ｔ２、Ｔ３、およびＴ２１の化合物である。これらの化合物において、Ｒは好ましくは、１〜５個のＣ原子を有するアルキルを表し、さらには１〜５個のＣ原子を有するアルコキシを表す。
【０２７７】
テルフェニルは本発明によるＬＣ媒体において、混合物のΔｎ値を０．１以上にしたい場合に用いるのが好ましい。好ましいＬＣ媒体は、式Ｔのテルフェニル化合物１種以上、好ましくはＴ１〜Ｔ２２の化合物の群から選択されるテルフェニル化合物１種以上を２〜２０質量％、含有する。
【０２７８】
ｋ）成分Ｂ）またはＬＣホスト混合物がさらに、以下の式から成る群から選択されるクアテルフェニル化合物を１種以上、含有するＬＣ媒体：
【化１０２】
2019501233.tif 000152
式中、
ＲQは、１〜９個のＣ原子を有するアルキル、アルコキシ、オキサアルキル、またはアルコキシアルキルであるか、または２〜９個のＣ原子を有するアルケニルもしくはアルケニルオキシであり、これらはすべて、任意でフッ化されており、
ＸQは、Ｆ、Ｃｌ、１〜６個の炭素原子を有するハロゲン化アルキルもしくはアルコキシであるか、または２〜６個の炭素原子を有するハロゲン化アルケニルもしくはアルケニルオキシであり、
ＬQ1〜ＬQ6はそれぞれ、相互に独立して、ＨまたはＦであるが、ただし、ＬQ1〜ＬQ6のうち少なくとも１個は、Ｆである。
【０２７９】
式Ｑの好ましい化合物は、ＲQが、２〜６個のＣ原子を有する直鎖状のアルキル、特に好ましくは、エチル、ｎ−プロピル、またはｎ−ブチルを表すものである。
【０２８０】
好ましい式Ｑの化合物は、ＬQ3およびＬQ4が、Ｆである化合物である。さらに好ましい式Ｑの化合物は、ＬQ3、ＬQ4と、ＬQ1およびＬQ2のうち１つまたは２つが、Ｆである化合物である。
【０２８１】
好ましい式Ｑの化合物は、ＸQがＦまたはＯＣＦ3、特に好ましくはＦである化合物である。
【０２８２】
式Ｑの化合物は好ましくは、以下の下位式から選択される：
【化１０３】
2019501233.tif 000153
式中、ＲQは、式Ｑの意味のいずれか、または先におよび以下に記載したその好ましい意味のいずれかを有し、これは好ましくはエチル、ｎ−プロピル、またはｎ−ブチルである。
【０２８３】
特に好ましいのは、式Ｑ１の化合物、特にＲQがｎ−プロピルの化合物である。
【０２８４】
式Ｑの化合物の割合は好ましくは、ＬＣホスト混合物中で０質量％超〜５質量％以下、特に好ましくは０．１〜２質量％、最も好ましくは０．２〜１．５質量％である。
【０２８５】
ＬＣホスト混合物は好ましくは、式Ｑの化合物を１〜５種、好ましくは１種または２種、含有する。
【０２８６】
式Ｑのクワテルフェニル化合物をＬＣホスト混合物に添加することにより、高い紫外線吸収性を維持しながら、ＯＤＦムラを低下させることが可能になり、また迅速かつ完全な重合が可能になり、強く迅速なチルト角生成が可能になり、ＬＣ媒体の紫外線安定性が増加する。
【０２８７】
加えて、正の誘電異方性を有する式Ｑの化合物を、負の誘電異方性を有するＬＣ媒体に添加することにより、誘電定数
【数１】
2019501233.tif 000154
の値をより良好に制御することができ、特に誘電定数
【数２】
2019501233.tif 000155
の高い値を、誘電異方性Δεを一定に保ちながら達成することができ、これによってキックバック電圧が減少し、イメージ・スティッキングが減少する。
【０２８８】
ｌ）成分Ｂ）またはＬＣホスト混合物がさらに、式ＣＣから選択される化合物を１種以上、含有するＬＣ媒体：
【化１０４】
2019501233.tif 000156
上記式中、
ＲCは、１〜９個のＣ原子を有するアルキル、アルコキシ、オキサアルキル、またはアルコキシアルキルであるか、または２〜９個のＣ原子を有するアルケニルもしくはアルケニルオキシを表し、これらはすべて、任意でフッ化されており、
ＸCは、Ｆ、Ｃｌ、１〜６個の炭素原子を有するハロゲン化アルキルもしくはアルコキシであるか、または２〜６個の炭素原子を有するハロゲン化アルケニルもしくはアルケニルオキシであり、
ＬC1およびＬC2は相互に独立して、ＨまたはＦを表すが、ただし、ＬC1およびＬC2のうち少なくとも１つは、Ｆである。
【０２８９】
式ＣＣの好ましい化合物は、ＲCが、２〜６個のＣ原子を有する直鎖状のアルキル、特に好ましくは、エチル、ｎ−プロピル、またはｎ−ブチルを表すものである。
【０２９０】
好ましい式ＣＣの化合物は、ＬC1およびＬC2が、Ｆのものである。
【０２９１】
好ましい式ＣＣの化合物は、ＸCがＦまたはＯＣＦ3、特に好ましくはＦである化合物である。
【０２９２】
式ＣＣの好ましい化合物は、以下の式から選択される：
【化１０５】
2019501233.tif 000157
式中、ＲCは、式ＣＣの意味のいずれか、または先におよび以下に記載したその好ましい意味のいずれかを有し、これは好ましくはエチル、ｎ−プロピル、またはｎ−ブチルであり、特に好ましくはｎ−プロピルである。
【０２９３】
式ＣＣの化合物の割合は好ましくは、ＬＣホスト混合物中で０質量％超〜１０質量％以下、特に好ましくは０．１〜８質量％、最も好ましくは０．２〜１．５質量％である。
【０２９４】
ＬＣホスト混合物は好ましくは、式ＣＣの化合物を１〜５種、好ましくは１種、２種または３種、含有する。
【０２９５】
正の誘電異方性を有する式ＣＣの化合物を、負の誘電異方性を有するＬＣ媒体に添加することにより、誘電定数
【数３】
2019501233.tif 000158
の値をより良好に制御することができ、特に誘電定数
【数４】
2019501233.tif 000159
の高い値を、誘電異方性Δεを一定に保ちながら達成することができ、これによってキックバック電圧が減少し、イメージ・スティッキングが減少する。加えて、式ＣＣの化合物を添加することにより、ＬＣ媒体の粘度低下、およびＬＣ媒体の応答時間短縮が可能になる。
【０２９６】
ｍ）成分Ｂ）またはＬＣホスト混合物がさらに、以下の式から成る群から選択される化合物を１種以上、含有するＬＣ媒体：
【化１０６−１】
2019501233.tif 000160
【化１０６−２】
2019501233.tif 000161
式中、Ｒ1およびＲ2は前述の意味を有し、好ましくはそれぞれ相互に独立して、１〜６個のＣ原子を有する直鎖状のアルキル、または２〜６個のＣ原子を有するアルケニルを表す。
【０２９７】
好ましい媒体は、式Ｏ１、Ｏ３およびＯ４から選択される化合物を１種以上、含有する。
【０２９８】
ｎ）成分Ｂ）またはＬＣホスト混合物がさらに、以下の式の化合物を１種以上、含有するＬＣ媒体：
【化１０７】
2019501233.tif 000162
式中、
【化１０８】
2019501233.tif 000163
Ｒ9は、Ｈ、ＣＨ3、Ｃ2Ｈ5、またはｎ−Ｃ3Ｈ7を表し、（Ｆ）は、任意のフッ素置換基を表し、ｑは、１、２または３を表し、Ｒ7は、Ｒ1について記載した意味のいずれかを有し、好ましくは３質量％超の量、特に５質量％以上の量、特に好ましくは５〜３０質量％の量で、含有する。
【０２９９】
式ＦＩの特に好ましい化合物は、以下の下位式から成る群から選択される：
【化１０９−１】
2019501233.tif 000164
【化１０９−２】
2019501233.tif 000165
式中、Ｒ7は好ましくは、直鎖状のアルキルを表し、Ｒ9はＣＨ3、Ｃ2Ｈ5、またはｎ−Ｃ3Ｈ7を表す。特に好ましいのは、式ＦＩ１、ＦＩ２およびＦＩ３の化合物である。
【０３００】
ｏ）成分Ｂ）またはＬＣホスト混合物がさらに、以下の式から成る群から選択される化合物を１種以上、含有するＬＣ媒体：
【化１１０】
2019501233.tif 000166
式中、Ｒ8は、Ｒ1について示した意味を有し、アルキルは、１〜６個のＣ原子を有する直鎖状アルキル基を表す。
【０３０１】
ｐ）成分Ｂ）またはＬＣホスト混合物がさらに、テトラヒドロナフチルまたはナフチル単位を含有する化合物、例えば以下の式から成る群から選択される化合物を１種以上、含有するＬＣ媒体：
【化１１１−１】
2019501233.tif 000167
【化１１１−２】
2019501233.tif 000168
式中、
Ｒ10およびＲ11は、それぞれ相互に独立して、１〜１２個のＣ原子を有するアルキルを表し、ここでさらに、１個または２個の非隣接ＣＨ2基は、−Ｏ−、−ＣＨ＝ＣＨ−、−ＣＯ−、−ＯＣＯ−、または−ＣＯＯ−によって、Ｏ原子が直接相互に結合していないように置き換えられていてよく、好ましくは１〜６個のＣ原子を有するアルキルまたはアルコキシであり、
Ｒ10およびＲ11は好ましくは、１〜６個のＣ原子を有する直鎖状のアルキルまたはアルコキシ、または２〜６個のＣ原子を有する直鎖状のアルケニルを表し、
Ｚ1およびＺ2はそれぞれ、相互に独立して、−Ｃ2Ｈ4−、−ＣＨ＝ＣＨ−、−（ＣＨ2）4−、−（ＣＨ2）3Ｏ−、−Ｏ（ＣＨ2）3−、−ＣＨ＝ＣＨ−ＣＨ2ＣＨ2−、−ＣＨ2ＣＨ2ＣＨ＝ＣＨ−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＦ＝ＣＨ−、−ＣＨ＝ＣＦ−、−ＣＨ2−、または単結合を表す。
【０３０２】
ｑ）成分Ｂ）またはＬＣホスト混合物がさらに、以下の式のジフルオロジベンゾクロマンおよび／またはクロマンを１種以上、好ましくは３〜２０質量％の量、特に３〜１５質量％の量で含有するＬＣ媒体：
【化１１２】
2019501233.tif 000169
式中、
Ｒ11およびＲ12はそれぞれ、相互に独立して、Ｒ11について先に示した意味のいずれかを有し、
環Ｍは、トランス−１，４−シクロヘキシレンまたは１，４−フェニレンであり、
Ｚmは、−Ｃ2Ｈ4−、−ＣＨ2Ｏ−、−ＯＣＨ2−、−ＣＯ−Ｏ−、または−Ｏ−ＣＯ−であり、
ｃは０、１または２である。
【０３０３】
特に好ましい式ＢＣ、ＣＲ，およびＲＣの化合物は、以下の下位式から成る群から選択される：
【化１１３−１】
2019501233.tif 000170
【化１１３−２】
2019501233.tif 000171
【化１１３−３】
2019501233.tif 000172
式中、アルキル、およびアルキル*は、それぞれ相互に独立して、１〜６個のＣ原子を有する直鎖状アルキル基を表し、（Ｏ）は、酸素原子または単結合を表し、ｃは１または２であり、アルケニルおよびアルケニル*はそれぞれ、相互に独立して、２〜６個のＣ原子を有する直鎖状アルケニル基を表す。アルケニルおよびアルケニル*は好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ３−（ＣＨ2）3−ＣＨ＝ＣＨ−、またはＣＨ3−ＣＨ＝ＣＨ−（ＣＨ2）2−を表す。
【０３０４】
式ＢＣ２の化合物を１種、２種、または３種含有するＬＣホスト混合物が、極めて特に好ましい。
【０３０５】
ｒ）成分Ｂ）またはＬＣホスト混合物がさらに、以下の式のフッ化フェナントレンおよび／またはジベンゾフラン化合物を１種以上、含有するＬＣ媒体：
【化１１４】
2019501233.tif 000173
式中、Ｒ11およびＲ12はそれぞれ、相互に独立して、Ｒ11について前述の意味のいずれかを有し、ｂは０または１を表し、ＬはＦを表し、ｒは１、２または３を表す。
【０３０６】
特に好ましい式ＰＨおよびＢＦの化合物は、以下の下位式から成る群から選択される：
【化１１５】
2019501233.tif 000174
式中、ＲおよびＲ’はそれぞれ、相互に独立して、１〜７個のＣ原子を有する直鎖状のアルキル基またはアルコキシ基を表す。
【０３０７】
ｓ）成分Ｂ）またはＬＣホスト混合物がさらに、以下の式の単環式化合物を１種以上、含有するＬＣ媒体：
【化１１６】
2019501233.tif 000175
式中、
Ｒ1およびＲ2は、それぞれ相互に独立して、１〜１２個のＣ原子を有するアルキルを表し、ここでさらに、１個または２個の非隣接ＣＨ2基は、−Ｏ−、−ＣＨ＝ＣＨ−、−ＣＯ−、−ＯＣＯ−、または−ＣＯＯ−によって、Ｏ原子が直接相互に結合していないように置き換えられていてよく、好ましくは１〜６個のＣ原子を有するアルキルまたはアルコキシであり、
Ｌ1およびＬ2はそれぞれ、相互に独立して、Ｆ、Ｃｌ、ＯＣＦ3、ＣＦ3、ＣＨ3、ＣＨ2Ｆ、ＣＨＦ2を表す。
【０３０８】
好ましくは、Ｌ1およびＬ2の両方がＦを表すか、またはＬ1およびＬ2の一方がＦを表し、もう一方がＣｌを表す。
【０３０９】
式Ｙの化合物は好ましくは、以下の下位式から成る群から選択される：
【化１１７−１】
2019501233.tif 000176
【化１１７−２】
2019501233.tif 000177
式中、アルキル、およびアルキル*は、それぞれ相互に独立して、１〜６個のＣ原子を有する直鎖状アルキル基を表し、アルコキシは、１〜６個のＣ原子を有する直鎖状のアルコキシ基を表し、アルケニルおよびアルケニル*はそれぞれ、相互に独立して、２〜６個のＣ原子を有する直鎖状アルケニル基を表す。アルケニルおよびアルケニル*は好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ３−（ＣＨ2）3−ＣＨ＝ＣＨ−、またはＣＨ3−ＣＨ＝ＣＨ−（ＣＨ2）2−を表す。
【０３１０】
特に好ましい式Ｙの化合物は、以下の下位式から成る群から選択される：
【化１１８】
2019501233.tif 000178
式中、アルコキシは好ましくは、３個、４個、または５個のＣ原子を有する直鎖状のアルコキシを表す。
【０３１１】
ｔ）先に、および以下に記載した重合性化合物以外には、末端ビニルオキシ基（−Ｏ−ＣＨ＝ＣＨ2）を有する化合物を含有しないＬＣ媒体
【０３１２】
ｕ）成分Ｂ）またはＬＣホスト混合物が式ＣＹ１、ＣＹ２、ＰＹ１および／またはＰＹ２の化合物を１〜８種、好ましくは１〜５種、含有するＬＣ媒体。ＬＣホスト混合物におけるこれらの化合物全体の割合は、好ましくは５〜６０％、特に好ましくは１０〜３５％である。これらの各化合物の含分は、それぞれの場合において２〜２０％である。
【０３１３】
ｖ）成分Ｂ）またはＬＣホスト混合物が式ＣＹ９、ＣＹ１０、ＰＹ９および／またはＰＹ１０の化合物を１〜８種、好ましくは１〜５種、含有するＬＣ媒体。ＬＣホスト混合物におけるこれらの化合物全体の割合は、好ましくは５〜６０％、特に好ましくは１０〜３５％である。これらの各化合物の含分は、それぞれの場合において２〜２０％である。
【０３１４】
ｗ）成分Ｂ）またはＬＣホスト混合物が式ＺＫの化合物、特に式ＺＫ１、ＺＫ２、および／またはＺＫ６の化合物を１〜１０種、好ましくは１〜８種、含有するＬＣ媒体。ＬＣホスト混合物におけるこれらの化合物全体の割合は、好ましくは３〜２５％、特に好ましくは５〜４５％である。これらの各化合物の含分は、それぞれの場合において２〜２０％である。
【０３１５】
ｘ）式ＣＹ、ＰＹおよびＺＫの化合物の割合が、ＬＣホスト混合物中において全体として７０％超、好ましくは８０％超である、ＬＣ媒体。
【０３１６】
ｙ）ＬＣホスト混合物が、アルケニル基を有する化合物、好ましくはＡＮおよびＡＹから選択される化合物、特に好ましくは式ＡＮ１、ＡＮ３、ＡＮ６、およびＡＹ１４から選択される化合物、最も好ましくは式ＡＮ１ａ、ＡＮ３ａ、ＡＮ６ａおよびＡＹ１４から選択される化合物を１種以上、含有するＬＣ媒体。ＬＣホスト混合物におけるこれらの化合物の濃度は、好ましくは２〜７０％、特に好ましくは３〜５５％である。
【０３１７】
ｚ）成分Ｂ）またはＬＣホスト混合物が、式ＰＹ１〜ＰＹ８の化合物、特に好ましくは式ＰＹ２の化合物を１種以上、好ましくは１〜５種、含有するＬＣ媒体。ＬＣホスト混合物におけるこれらの化合物全体の割合は、好ましくは１〜３０％、特に好ましくは２〜２０％である。これらの各化合物の含分は、それぞれの場合において１〜２０％である。
【０３１８】
ｚ１）成分Ｂ）またはＬＣホスト混合物が、式Ｔ１、Ｔ２、Ｔ３、およびＴ２１からの化合物、特に好ましくは式Ｔ２からの化合物を１種以上、好ましくは１種、２種、または３種、含有するＬＣ媒体。ＬＣホスト混合物におけるこれらの化合物全体の含分は、好ましくは１〜２０％である。
【０３１９】
ｚ２）ＬＣホスト混合物が、式ＢＦ１の化合物１種以上、好ましくは１種、２種、または３種と、ＡＹ１４、ＡＹ１５およびＡＹ１６から選択される化合物、特に好ましくは式ＡＹ１４の化合物１種以上、好ましくは１種、２種、または３種とを含有する、ＬＣ媒体。ＬＣホスト混合物における式ＡＹ１４〜ＡＹ１６の化合物の割合は、好ましくは２〜３５質量％、特に好ましくは３〜３０質量％である。ＬＣホスト混合物における式ＢＦ１の化合物の割合は、好ましくは０．５〜２０質量％、特に好ましくは１〜１５質量％である。この好ましい実施形態によるＬＣホスト混合物はさらに好ましくは、式Ｔの化合物、好ましくは式Ｔ１、Ｔ２およびＴ３から選択される化合物、特に好ましくは式Ｔ２から選択される化合物を１種以上、好ましくは１種、２種、または３種、含有する。ＬＣホスト混合物媒体における式Ｔの化合物の割合は、好ましくは０．５〜５質量％、特に好ましくは１〜１０質量％である。
【０３２０】
本発明によるＬＣ媒体において、前述のように第一、第二、および第三の重合性化合物の組み合わせを含有する重合性成分を使用するとともに、ＬＣホスト混合物を使用することにより、ＬＣディスプレイにおける有利な特性につながる。特に、以下の利点の１つ以上を、達成することができた：
・第一および第二の重合性化合物により形成されるポリマーの重合励起性相分離による、ポリマー壁の容易かつ迅速な形成、
・規定の高度な形状および一定の厚さを有するポリマー壁の形成、
・一定のセルギャップ、
・プラスチック基板を使用する場合には、ディスプレイセルの高い可撓性、
・機械的な圧力に対するディスプレイセルの高い抵抗性、および圧力下でのセルギャップの変化の少なさ、
・基板への、ポリマー壁の良好な接着性、
・欠陥数の少なさ、
・異なる電子光学特性、例えば応答時間またはコントラストを有するドメイン形成の減少、
・高い透明性、
・高いコントラスト、
・迅速な応答時間。
【０３２１】
ディスプレイ製造法は、当業者に公知であり、また文献、例えば米国特許第６１３０７３８号明細書（US6130738）および欧州特許出願公開第２８１８５３４号明細書（EP2818534 A1）に記載されている。
【０３２２】
本発明はまた、前述の、および後述するＬＣディスプレイの製造方法に関し、この方法は、先に、および以下に記載したＬＣ媒体をディスプレイ内に入れる工程、およびディスプレイの既定領域で重合性化合物を重合させる工程を含むものである。
【０３２３】
重合性化合物は好ましくは、紫外線照射への曝露によって光重合させる。
【０３２４】
重合性化合物はさらに好ましくは、フォトマスクを通じた紫外線照射への曝露によって光重合させる。紫外線照射は、当業者に公知の様々な光源によって発生させることができ、これには例えばアークランプ、ＬＥＤ光、レーザー光源などが含まれるが、これらに限られない。
【０３２５】
フォトマスクはましくは、光重合のために使用される紫外線照射に対して透過性の領域と、光重合のために使用される紫外線照射に対して不透性の領域とを有するように設計されており、ここで透過性領域は、ポリマー壁の所望の形状に相当するパターンまたはイメージを形成する。その結果、重合性化合物は、フォトマスクの透過性領域によって覆われた、ディスプレイのこの領域のみで重合し、これによって所望の形状のポリマー壁が形成される。
【０３２６】
フォトマスクの使用に代えて、既に成形されたプロファイルを有する光を放つ光源を使用することができる。このようなプロファイルは例えば、２つのレーザービームによって生成させることができる。
【０３２７】
本発明の好ましい実施形態では、前述のように第一の紫外線照射工程後に、好適にはフォトマスクを適用せずに、ディスプレイを第二の紫外線照射工程にさらす。これによって、第一の工程で重合していない、または部分的にしか重合していないモノマーの重合を完了させることが可能になる。第二の紫外線工程は、第一の工程と同じ、または第一の工程とは異なる放射スペクトルおよび／または強度を有することができる。
【０３２８】
２つの別個の照射工程に代えて、紫外線曝露の間に強度を変える。好ましくは、紫外線曝露の間、強度を徐々に増加させる。
【０３２９】
例えば、本発明によるＬＣディスプレイは、以下のように作製することができる。前述の、および後述するような重合性化合物を、適切なＬＣホスト混合物と組み合わせる。こうして得られるＬＣ媒体をそれから、慣用の作製方法を用いてディスプレイに入れることができる。こうして得られるＬＣ媒体は、例えば毛細管力を用いて、２枚の基板によって形成されるセルギャップへと充填することができる。
【０３３０】
あるいは、ＬＣ媒体は基板上に層として堆積させることができ、もう１枚の基板は、気泡が含まれることを防止するために、真空下でＬＣ層の上に置く。ＬＣ媒体はいずれの場合でも、図１ａに例示的に示したように、２枚の基板によって形成されたセルギャップ中に位置している。これらの基板は通常、ＬＣ媒体と直接接触している配向層により、覆われている。基板自体は、他の機能性要素、例えばＴＦＴ、ブラックマトリックス、カラーフィルタなどを有することができる。
【０３３１】
引き続き、図１ｂに例示的に示したように、視準光によりフォトマスクを通じて、ＬＣ媒体（これはネマチック相または等方性相のいずれかである）を紫外線照射に曝露することにより、重合励起性相分離を開始する。これにより、図１ｃに例示的に示したように、ポリマー壁構造の形成、ＬＣホストの復元、および配向相を有するＬＣ相の配向につながる。
【０３３２】
この方法は、産業で確立されたディスプレイ製造法を利用することができる。よって、ディスプレイ充填法、例えばワン・ドロップ・フィル（ＯＤＦ）と、ディスプレイ封止後の照射により開始された重合工程（これは例えば、ポリマー安定式、またはＰＳ式ディスプレイモード、例えばＰＳ−ＶＡから知られている）の両方は、慣用のＬＣＤ製造において確立された技術である。
【０３３３】
本発明の好ましいＬＣディスプレイは、以下のものを有する：
・第一の基板、この第一の基板は、ピクセル電極を規定するピクセル領域を含み（このピクセル電極は、各ピクセル領域に配置された切り替え要素に接続されている）、任意でマイクロスリットパターン、および任意でピクセル電極上に配置された第一の配向相を含む、
・第二の基板、この第二の基板は、共通の電極層（この電極層は第一の基板に面する第二の基板全体の部分上に配置されていてよい）を含み、任意で第二の配向層を含む、
・第一および第二の基板の間に配置されたＬＣ層、このＬＣ層は、前述の、および後述する重合性成分Ａ）および液晶成分Ｂ）を含有するＬＣ媒体を含むものであり、ここで重合性成分Ａ）は、重合されている。
【０３３４】
ＬＣディスプレイは、さらなる要素、例えばカラーフィルタ、ブラックマトリックス、不活性層、光学的リタデーション層、各ピクセルをアドレスするためのトランジスタ要素などを有することができ、これらはすべて当業者によく知られており、創意工夫無く使用できる。
【０３３５】
電極構造は、当業者であれば、各ディスプレイ様式に応じて設計可能である。例えばＶＡ式ディスプレイのためには、ＬＣ分子のマルチドメイン配向を、２つ、４つ、またはそれより多くの異なる傾斜配向方向をもたらすために、スリットおよび／またはバンプまたは突出部を有する電極を設けることによって引き起こすことができる。
【０３３６】
第一および／または第二の配向層は、ＬＣ層のＬＣ分子の配向方向を制御する。例えばＴＮ式ディスプレイでは、配向層はＬＣ分子に、表面に対して平行な配向方向をもたらすように選択され、一方、ＶＡ式ディスプレイでは、配向層はＬＣ分子に、ホメオトロピックな配列をもたらすように（すなわち、表面に対して垂直な配向方向）選択される。このような配向層は例えばポリイミドを含み、これは摩擦加工されていてもよく、または光配向法によって作製されていてよい。
【０３３７】
基板は、例えば湾曲したディスプレイの場合、ガラス基板であり得る。本発明によるＬＣ媒体を、ガラス基板を有するＬＣディスプレイにおいて使用することにより、幾つかの利点がもたらされる。例えば、ＬＣ媒体中にポリマー壁構造を形成することにより、いわゆる「プーリング効果」を防止するのに役立ち、ここでガラス基板上に適用される圧力が、不所望の光学欠陥につながる。ポリマー壁構造の安定効果によってまた、パネルの厚さをさらに最小化することが可能になる。さらに、ガラス基板を有する曲がったパネルでは、ポリマー壁構造によって、より小さな曲率半径が可能になる。
【０３３８】
可撓性ＬＣディスプレイのためには、プラスチック基板を使用するのが好ましい。これらのプラスチック基板は好ましくは、複屈折が低い。その例は、ポリカーボネート（ＰＣ）、ポリエーテルスルホン（ＰＥＳ）、環状ポリオレフィン（ＰＣＯ）、ポリアリレート（ＰＡＲ）、ポリエーテルエーテルケトン（ＰＥＥＫ）、または無色ポリイミド（ＣＰＩ）の基板である。
【０３３９】
ＬＣ媒体を有するＬＣ層は、ディスプレイ製造で慣用的に使用される方法、例えばワン・ドロップ・フィル（ＯＤＦ）法によって、ディスプレイの基板の間に堆積させることができる。ＬＣ媒体の重合性成分はそれから、例えば紫外線光重合によって、重合させる。
【０３４０】
重合性化合物をスペーサー粒子の代替物として使用する場合、ディスプレイ製造方法は好ましくは、以下の工程を含む。
【０３４１】
第一の工程では、ＬＣホストおよびモノマー前駆体を含有するＬＣ媒体を、２枚の基板の一方に、好適には以下の堆積法のいずれかを用いて、適用する：ワン・ドロップ・フィル、インクジェット印刷、スピンコート、スリットコート、フレキソ印刷、または同等の方法。この例における基板は、カラーフィルタ、ＴＦＴデバイス、ブラックマトリックス、ポリイミド被覆、またはディスプレイ基板に通常見られるその他の要素を有することができる。適用されるＬＣ媒体は、薄く均一な膜を、最終的なデバイスの目標セルギャップの厚さで形成する。
【０３４２】
第二の工程では、適用された膜を、強度プロフィールを有する紫外線照射にかける。このプロファイルは例えば、フォトマスクを通じた照射によって、レーザー干渉、直接レーザー書込み、または同等の方法を用いて、発生させる。膜の照射は、基板のどちら側からも起こり得る。フォトマスクを使用する場合、マスクを基板上に置いて、基板を通る光によってＬＣ膜を硬化させるか、またはマスクを直接ＬＣ膜の極めて近くにもってきて、ＬＣ媒体を直接硬化させることができる。
【０３４３】
この第二の工程では、スペーサーとして機能するポリマー壁構造が作製される。
【０３４４】
引き続き、第二の基板（これはカラーフィルタを有してもよい）、ＴＦＴデバイス、ブラックマトリックス、ポリイミド被覆、またはディスプレイ基板上で見られるその他の要素を第一の基板の上に置き、こうしてＬＣ膜を２枚の基板の間に配置する。
【０３４５】
この際にさらなる照射は、未反応のモノマーを変換するため、２枚の基板の間に接着性をもたらすため、かつ／またはディスプレイの端部を封止するために、任意で可能である。
【０３４６】
重合性化合物の重合は、１工程で、または２つ以上の工程で行うことができる。重合を幾つかの紫外線の連続、および／または加熱工程または冷却工程で行うことも可能である。例えば、ディスプレイ製造工程は、プレティルト角度をもたらすために、室温での第一の紫外線照射工程を含むことができ、引き続き第二の重合工程で、第一の工程で反応していない化合物を重合または架橋させる（「最終硬化」）。
【０３４７】
重合の際に、重合性化合物は相互に反応してポリマーになり、これはＬＣホスト混合物からの巨視的な相分離を経て、ＬＣ媒体中にポリマー壁を形成する。
【０３４８】
適切で好ましい重合法は例えば、熱重合または光重合、好適には光重合、特に紫外線励起光重合であり、これは重合性化合物を紫外線照射にさらすことによって達成できる。
【０３４９】
任意で１種以上の重合開始剤を、ＬＣ媒体に添加する。重合のための適切な条件、および開始剤の適切な種類および量は、当業者に公知であり、文献に記載されている。フリーラジカル重合に適しているのは例えば、市販で手に入る開始剤のIrgacure651（登録商標）、Irgacure184（登録商標）、Irgacure907（登録商標）、Irgacure369（登録商標）、またはDarocure 1173（登録商標）（Ciba AG）である。重合開始剤を用いる場合、その割合は好ましくは、０．００１〜５質量％、特に好適には０．００１〜１質量％である。
【０３５０】
本発明による重合性化合物は、開始剤を用いない重合にも適しており、これにはかなりの利点があり、それは例えば低い材料コスト、および特に開始剤の残量またはその分解生成物があり得ることによるＬＣ媒体の汚染度の低さである。よって重合はまた、開始剤を添加せずに行うこともできる。好ましい実施形態においてＬＣ媒体は、重合開始剤を含有する。
【０３５１】
ＬＣ媒体は、例えば貯蔵または輸送の間に、ＲＭについて不所望の自然発生的な重合を防止するために、１種以上の安定剤または阻害剤を含有することもできる。安定剤の適切な種類および量は、当業者に公知であり、文献に記載されている。特に適切なのは例えば、市販で手に入るIrganox（登録商標）シリーズ（Ciba AG）、例えばIrganox（登録商標）1076である。安定剤を用いる場合、その割合は、ＲＭまたは重合性成分（成分Ａ）の量を基準として、好ましくは１０〜５００，０００ｐｐｍ、特に好ましくは５０〜５０，０００ｐｐｍである。
【０３５２】
本発明によるＬＣ媒体は好適には実質的に、前述の、および後述するように重合性成分Ａ）、およびＬＣ成分Ｂ）（すなわちＬＣホスト混合物）から成る。しかしながらＬＣ媒体はさらに、１種以上のさらなる成分または添加剤を含有することができる。
【０３５３】
本発明によるＬＣ媒体は、当業者に公知の、また文献に記載されたさらなる添加剤を含有することもでき、それは例えば、重合開始剤、阻害剤、安定剤、界面活性物質、またはキラルドーパントである。これらは、重合性、または非重合性であり得る。従って重合性添加剤は、重合性成分または成分Ａ）に割り当てられる。従って非重合性添加剤は、非重合性成分または成分Ｂ）に割り当てられる。
【０３５４】
好ましい添加剤は、以下のものから選択されるが、これらに限られない：コモノマー、キラルドーパント、重合開始剤、阻害剤、安定剤、界面活性剤、湿潤剤、潤滑剤、分散剤、疎水化剤、接着剤、流動性改善剤、消泡剤、脱気剤、希釈剤、反応性希釈剤、助剤、着色剤、染料、顔料、およびナノ粒子。
【０３５５】
好ましい実施形態においてＬＣ媒体は、１種以上のキラルドーパントを含有し、好適には０．０１〜１質量％、特に好適には０．０５〜０．５質量％の濃度で含有する。キラルドーパントは好適には、以下の表Ｂからの化合物から成る群から選択され、特に好ましくは、Ｒ−またはＳ−１０１１、Ｒ−またはＳ−２０１１、Ｒ−またはＳ−３０１１、Ｒ−またはＳ−４０１１、およびＲ−またはＳ−５０１１から成る群から選択される。
【０３５６】
別の好ましい実施形態においてＬＣ媒体は、１種以上のキラルドーパントのラセミ体を含有し、これは好ましくは、前の段落で言及したキラルドーパントから選択されるものである。
【０３５７】
さらにＬＣ媒体には、例えば０〜１５質量％の多色色素を、さらには導電性を改善するために、ナノ粒子、導電性塩、好ましくはエチルジメチルドデシルアンモニウム４−ヘキソキシベンゾエート、テトラブチルアンモニウムテトラフェニルボレート、またはクラウンエーテルの錯塩（例えば、Hallerら、Mol. Cryst. Liq. Cryst. 24, 249-258（1973年）参照）を、または誘電異方性、粘度および／またはネマチック相の配向を変更するための物質を、添加することが可能である。この種類の物質は例えば、西独国特許出願公開第２２０９１２７号明細書（DE A 22 09 127）、同第２２４０８６４号明細書（22 40 864）、同第２３２１６３２号明細書（23 21 632）、同第２３３８２８１号明細書（23 38 281）、同第２４５００８８号明細書（24 50 088）、同第２６３７４３０号明細書（26 37 430）、および同第２８５３７２８号明細書（28 53 728）に記載されている。
【０３５８】
本発明に従って使用可能なＬＣ媒体は、それ自体慣用の方法で製造され、例えば前述の化合物１種以上を、先に規定した重合性化合物と混合することによって、任意でさらなる液晶化合物および／または添加剤と混合することによって、製造される。一般的に、比較的少ない量で使用される化合物の所望の量は、主要構成要素をなす成分中に、有利には高温で、溶解している。成分の溶液を有機溶媒、例えばアセトン、クロロホルム、またはメタノール中で混合し、よく混合した後に、例えば蒸留によって、溶媒を再度除去することも可能である。本発明はさらに、本発明によるＬＣ媒体の製造方法に関する。
【０３５９】
例えばＨ、Ｎ、Ｏ、Ｃｌ、Ｆが、相応する同位元素、例えば重水素などによって置き換えられている化合物を、本発明によるＬＣ媒体が含むことができることは、当業者には自明である。
【０３６０】
以下の例は、本発明を制限することなく、本発明を説明する。しかしながら、これらの例は当業者に、用いるのが好ましい化合物による好ましい混合物コンセプト、およびそれぞれについての濃度、および相互の組み合わせを提示する。さらに、これらの例は利用可能な特性、および特性の組み合わせを説明する。
【０３６１】
本願を通じて、また実施例において、液晶化合物の構造は、頭文字を用いて示す。特に示さない限り、化学式への変形は、表Ｉ〜ＩＩＩに従って行う。基ＣnＨ2n+1、ＣmＨ2m+1、ＣnＨ2n、ＣmＨ2m、およびＣkＨ2Kはすべて、直鎖状のアルキル基またはアルケニル基であり、それぞれの場合にｎ個、ｍ個、またはｋ個のＣ原子を有する；ｎおよびｍはそれぞれ、相互に独立して、１、２、３、４、５、６、７、８、９、１０、１１または１２を表し、好ましくは１、２、３、４、５または６を表し、ｋは、０、１、２、３、４、５または６である。表Ｉには、各化合物の環要素が記号化されており、表ＩＩには、架橋要素が列挙されており、表ＩＩＩには、化合物の左側側鎖および右側側鎖についての記号の意味が示されている。
【０３６２】
表Ｉ：環要素
【表１−１】
2019501233.tif 000179
【表１−２】
2019501233.tif 000180
【０３６３】
表ＩＩ：架橋要素
【表２】
2019501233.tif 000181
【０３６４】
表ＩＩＩ：側鎖
【表３】
2019501233.tif 000182
【０３６５】
好ましい混合物成分は、以下の表Ａ１およびＡ２に示されている。表Ａ１に示された成分は、正の誘電異方性を有するＬＣ混合物において使用するために、特に適している。表Ａ２に示された成分は、負の誘電異方性を有するＬＣ混合物において使用するために、特に適している。
【０３６６】
表Ａ１
表Ａ１において、Ｒ1*は、表ＩＩＩに挙げた左側側鎖から選択される基を表し、Ｒ2*は、表ＩＩＩに挙げた右側側鎖から選択される基を表し、Ｌ1*およびＬ2*は、相互に独立してＨまたはＦであり、ｍおよびｎは相互に独立して、１〜１２、好ましくは１、２、３、４、５または６であり、ｋは０、１、２、３、４、５または６であり、（Ｏ）ＣmＨ2m+1は、ＣmＨ2m+1、またはＯＣmＨ2m+1を意味する。
【化１１９−１】
2019501233.tif 000183
【化１１９−２】
2019501233.tif 000184
【化１１９−３】
2019501233.tif 000185
【化１１９−４】
2019501233.tif 000186
【化１１９−５】
2019501233.tif 000187
【化１１９−６】
2019501233.tif 000188
【化１１９−７】
2019501233.tif 000189
【化１１９−８】
2019501233.tif 000190
【化１１９−９】
2019501233.tif 000191
【化１１９−１０】
2019501233.tif 000192
【０３６７】
表Ａ２
以下の式では、ｍおよびｎは相互に独立して、１〜１２の整数、好ましくは１、２、３、４、５または６であり、ｋは０、１、２、３、４、５または６であり、（Ｏ）ＣmＨ2m+1は、ＣmＨ2m+1、またはＯＣmＨ2m+1を意味する。
【化１２０−１】
2019501233.tif 000193
【化１２０−２】
2019501233.tif 000194
【化１２０−３】
2019501233.tif 000195
【化１２０−４】
2019501233.tif 000196
【化１２０−５】
2019501233.tif 000197
【化１２０−６】
2019501233.tif 000198
【化１２０−７】
2019501233.tif 000199
【化１２０−８】
2019501233.tif 000200
【化１２０−９】
2019501233.tif 000201
【化１２０−１０】
2019501233.tif 000202
【化１２０−１１】
2019501233.tif 000203
【化１２０−１２】
2019501233.tif 000204
【化１２０−１３】
2019501233.tif 000205
【化１２０−１４】
2019501233.tif 000206
【化１２０−１５】
2019501233.tif 000207
【化１２０−１６】
2019501233.tif 000208
【化１２０−１７】
2019501233.tif 000209
【化１２０−１８】
2019501233.tif 000210
【化１２０−１９】
2019501233.tif 000211
【０３６８】
本発明の第一の好ましい実施形態において、本発明によるＬＣ媒体、特に正の誘電異方性を有するものは、表Ａ１からの化合物から成る群から選択される化合物を１種以上、含有する。
【０３６９】
本発明の第二の好ましい実施形態において、本発明によるＬＣ媒体、特に負の誘電異方性を有するものは、表Ａ２からの化合物から成る群から選択される化合物を１種以上、含有する。
【０３７０】
表Ｂ
表Ｂは、本発明によるＬＣ媒体に添加され得るキラルドーパントを示す：
【化１２１−１】
2019501233.tif 000212
【化１２１−２】
2019501233.tif 000213
【０３７１】
ＬＣ媒体は好ましくは、ドーパントを０〜１０質量％、特に０．０１〜５質量％、特に好ましくは０．１〜３質量％含有する。ＬＣ媒体は好ましくは、表Ｂからの化合物から成る群から選択されるドーパントを１種以上、含有する。
【０３７２】
表Ｃ
表Ｃは、本発明によるＬＣ媒体に添加可能なあり得る添加剤を示す。ここでｎは、１〜１２の整数、好ましくは１、２、３、４、５、６、７または８を表し、末端メチル基は示されていない。
【化１２２−１】
2019501233.tif 000214
【化１２２−２】
2019501233.tif 000215
【化１２２−３】
2019501233.tif 000216
【化１２２−４】
2019501233.tif 000217
【化１２２−５】
2019501233.tif 000218
【化１２２−６】
2019501233.tif 000219
【０３７３】
ＬＣ媒体は好ましくは、安定剤を０〜１０質量％、特に１ｐｐｍ〜５質量％、特に好ましくは１ｐｐｍ〜１質量％、含有する。
【０３７４】
ＬＣ媒体は好ましくは、表Ｃの化合物から成る群から選択される安定剤を１種以上、含有する。
【０３７５】
さらに、以下の略号および記号を使用する：
Ｖ0：しきい値電圧、２０℃での容量［Ｖ］
ｎe：２０℃および５８９ｎｍでの異常屈折率
ｎo：２０℃および５８９ｎｍでの通常屈折率
Δｎ：２０℃、５８９ｎｍでの光学異方性、
【数５】
2019501233.tif 000220
【数６】
2019501233.tif 000221
Δε：２０℃、１ｋＨｚでの誘電異方性
ｃｌ．ｐ．、Ｔ（Ｎ，Ｉ）：澄明点（℃）
γ1：２０℃での回転粘度［ｍＰａ・ｓ］
Ｋ1：弾性定数、２０℃で「展開」変形［ｐＮ］
Ｋ2：弾性定数、２０℃で「ねじれ」変形［ｐＮ］
Ｋ3：弾性定数、２０℃で「曲げ」変形［ｐＮ］
【０３７６】
特に明示しない限り、本願における全ての濃度および比率は、質量パーセントで述べられており、好ましくは、溶媒を除く全ての固体成分または液晶成分を含む、相応する混合物全体に対するものである。
【０３７７】
特に明示しない限り、本願における全ての温度の値、例えば融点Ｔ（Ｃ，Ｎ）、スメチック相（Ｓ）からネマチック相（Ｎ）への移行（Ｔ（Ｓ，Ｎ））、および澄明点（Ｔ（Ｎ，Ｉ））は、摂氏度（℃）で述べられている。Ｍ．ｐ．は融点を表し、ｃｌ．ｐ．は澄明点を表す。さらに、Ｃは結晶状態、Ｎはネマチック相、Ｓはスメチック相、およびＩは等方性相を表す。これらの記号の間のデータは、移行温度を示す。
【０３７８】
全ての物理的特性は、「Merck Liquid Crystals, Physical Properties of Liquid Crystals」、１９９７年１１月版、Merck KGaA、ドイツ国に従って測定されたものであり、２０℃の温度について適用され、それぞれの場合において明示的に別途示さない限り、Δｎは５８９ｎｍで、Δεは１ｋＨｚで特定される。
【０３７９】
本発明について、「しきい値電圧」という用語は、特に明示しない限り、容量しきい値（Ｖ0）（フレデリクスしきい値としても知られる）と関連する。実施例において光学しきい値は、一般的な用法の通り、１０％の相対コントラスト（Ｖ10）について言及することもできる。
【０３８０】
例１
ネマチックＬＣホスト混合物Ｎ１は、以下のように調合する：
【表４】
2019501233.tif 000222
【０３８１】
例２
ネマチックＬＣホスト混合物Ｎ２は、以下のように調合する：
【表５】
2019501233.tif 000223
【０３８２】
例３
ネマチックＬＣホスト混合物Ｎ３は、以下のように調合する：
【表６】
2019501233.tif 000224
【０３８３】
重合性混合物の例
重合混合物の製造：ポリマー壁形成のための重合性ＬＣ媒体を、ＬＣホスト、モノマー、および光開始剤を混合し、それからこうして生じる混合物を均質化し、澄明点を超える温度に加熱することによって製造する。
【０３８４】
モノマーの構造（その式および組成物の表における名称を含む）を、以下に示す：
【化１２３−１】
2019501233.tif 000225
【化１２３−２】
2019501233.tif 000226
【化１２３−３】
2019501233.tif 000227
【０３８５】
この混合物の組成は、以下の表１に示されている。
表１：重合性混合物の組成
【表７】
2019501233.tif 000228
【０３８６】
本発明による重合性混合物１〜１７は、正の誘電異方性を有するホスト混合物Ｎ１、Ｎ２またはＮ３を含有し、さらに一反応性の式Ｉの第一のモノマー、任意で一反応性の式ＩＩもしくは式ＩＩＡの第二のモノマー、任意で二反応性もしくは多反応性の式ＩＩＩの第三のモノマーを、それぞれ含有する。
【０３８７】
試験セル：試験セルは、ＩＴＯで被覆された２つのガラス基板を有し、これらのガラス基板はスペーサー粒子またはシートによって３〜４ミクロンの層厚に保たれており、接着剤（通常はNorland, NEA 123）によって一緒に糊付けされている。電極層の上に、ポリイミド配向層（Nissan SE-6514またはSE2414）を適用し、これを平行または非平行に摩擦処理する。
【０３８８】
壁形成：試験セルをＬＣ媒体で満たし、黒い非反射性表面に置く。フォトマスクを試験セルの上に置き、試料を３０分間、紫外線照射（Ｈｇ／Ｘｅアークランプ、LOT QuantumDesign Europe、LS0205、試料における強度４ｍＷ／ｃｍ2、３６５＋／−１０ｎｍ  ＦＷＨＭで測定）。３２０ｎｍ未満の放射スペクトルの照射は、ダイクロミックミラーによって除去する。フォトマスクは通常、同一の厚さの等距離ラインのパターンを有する。典型的なラインの厚さは１０ミクロンであり、ライン間の典型的な距離は、１００ミクロンである。
【０３８９】
同定：試料は、偏光顕微鏡のもとで分析する。等方性ポリマー壁は、複屈折ＬＣを含有する領域から、明確に区別できる。壁の幅、およびポリマー壁へのＬＣの入れ込み、およびポリマーの汚染によって引き起こされるピクセル領域における欠陥、または壁形成プロセスにより引き起こされるＬＣの配向欠陥を、観察することができる。
【０３９０】
機械的な応力試験：上部基板に、０．５ｍｍ2のチップにより１０Ｎの力で１０秒間、圧力を適用することによって、試験セルを機械的な応力にかける。ポリマー壁構造への損傷を、偏光顕微鏡で評価する。
【０３９１】
ポリマー壁構造は、機械的な応力により、著しい損傷を示さないことが観察された。
【０３９２】
電子顕微鏡写真：ポリマー壁の構造、およびポリマーによるピクセル領域の汚染を、電子顕微鏡写真を撮影することによって調べる。試料は、上からの撮像のために上側基板から取り外して作製するか、またはスライドガラスを壁の断面から見て半分に壊すことによって作製する。ＬＣは、試料をエタノールで洗浄することによって除去し、引き続き基板を空気流内で乾燥させて、導電層（金）でスパッタリングにより被覆する。
【０３９３】
電子光学特性：液晶ホストの電子光学的な特性は、０．０５Ｖ刻みで０〜１０Ｖの電位を適用することによって特性決定する。得られる応答性を、交差偏光（DMS 301、積分球付き）の間で試料の透過性変化を測定することによって記録する。
【０３９４】
液晶ホストの電気光学特性は、ポリマー壁構造によって大きく影響を受けないことが観察された。
【０３９５】
デバイス実施例
重合性ＬＣ混合物１〜１７をそれぞれ試験セルに満たし、前述のようにフォトマスクのもと、紫外線照射にさらす。図２〜１０は、それぞれ重合後の、重合性混合物１〜８から製造した試験セルの偏光顕微鏡画像を示す。形成されたポリマー壁が、黒い線として見える。
【０３９６】
図１０〜１８はそれぞれ、重合性混合物９〜１７から製造した試験セルの偏光顕微鏡画像を示す（重合後（ａ）、機械的応力試験後（ｂ）、および熱応力試験後（ｃ））。形成されたポリマー壁が、黒い線として見える。
【図１】
2019501233.tif 000265
【図２】
2019501233.tif 000266
【図３】
2019501233.tif 000267
【図４】
2019501233.tif 000268
【図５】
2019501233.tif 000269
【図６】
2019501233.tif 000270
【図７】
2019501233.tif 000271
【図８】
2019501233.tif 000272
【図９】
2019501233.tif 000273
【図１０】
2019501233.tif 000274
【図１１】
2019501233.tif 000275
【図１２】
2019501233.tif 000276
【図１３】
2019501233.tif 000277
【図１４】
2019501233.tif 000278
【図１５】
2019501233.tif 000279
【図１６】
2019501233.tif 000280
【図１７】
2019501233.tif 000281
【図１８】
2019501233.tif 000282
【国際調査報告】
2019501233.tif 000283
2019501233.tif 000284